(57)【要約】  無機殺生物剤及び第一の熱可塑性樹脂を含む外面を有する物品は、良好な組合せの殺生物活性及び物理的性質を与えることができる。物品又は多層物品の殺生物活性は、物品又は多層物品の外面をテクスチャー加工することによって向上させ得る。表面のテクスチャー加工は、テクスチャー加工したロールを用いるカレンダリング、機械的又は化学的研磨、或いはテクスチャー加工した型の中での成形によって実施できる。殺生物活性は、物品又は多層物品を熱成形して所望レベルの殺生物活性を有する成形品とすることでも向上させ得る。【選択図】    なし【特許請求の範囲】
【請求項１】
熱可塑性樹脂及び無機殺生物剤を含む熱可塑性樹脂組成物を含んでなる物品であって、
熱可塑性樹脂が、ポリカーボネート、ポリエステル、ポリアクリレート、ポリアミド、ポリエーテルイミド、ポリフェニレンエーテル又はこれらの樹脂の１種以上を含む組合せのホモポリマー又はコポリマーからなり、
５ｃｍ×５ｃｍの外面を４０ミリリットルの０．８％（重量／体積）硝酸ナトリウムに２５℃で２４時間接触させて試験溶液を生成し、試験溶液中の殺生物金属の量をｐｐｂ単位で測定してｐｐｂ単位の殺生物金属放出量を求めるとともに、ｐｐｂ単位で表した試験溶液中の殺生物金属の量を物品の総重量を基準にした無機殺生物剤の重量パーセントと無機殺生物剤中の殺生物金属の重量パーセントとの積で除した値を殺生物金属放出率とした場合、当該物品が２．５を超える外面からの殺生物金属放出率を有する、物品。
【請求項２】
殺生物金属放出率が約３以上である、請求項１記載の物品。
【請求項３】
当該物品の少なくとも一部分にテクスチャー加工外面を含んでいて、テクスチャー加工外面が熱可塑性樹脂及び無機殺生物剤を含む、請求項１記載の物品。
【請求項４】
無機殺生物剤が殺生物性ゼオライトである、請求項１記載の物品。
【請求項５】
外面が、当該物品の少なくとも一部分に設けられた層の形態である、請求項１記載の物品。
【請求項６】
当該物品の少なくとも一部分を覆うテクスチャー加工外面を含んでなる物品であって、テクスチャー加工外面が無機殺生物剤及び第一の熱可塑性樹脂を含む、物品。
【請求項７】
第一の熱可塑性樹脂が、ポリカーボネート、ポリエステル、ポリアクリレート、ポリアミド、ポリエーテルイミド、ポリフェニレンエーテル又はこれらの樹脂の１種以上を含む組合せのホモポリマー又はコポリマーである、請求項６記載の物品。
【請求項８】
テクスチャー加工が殺生物活性を生じるのに有効である、請求項６記載の物品。
【請求項９】
テクスチャー加工が、２５℃で２４時間にわたって外面に接触する病原性生物の５０％以上を殺すのに有効である、請求項６記載の物品。
【請求項１０】
テクスチャー加工外面が、当該物品の少なくとも一部分に設けられた層の形態である、請求項６記載の物品。
【請求項１１】
テクスチャー加工外面以外の当該物品の少なくとも一部分が、第一の熱可塑性樹脂と同一又は異なる第二の熱可塑性樹脂を含む、請求項１０記載の物品。
【請求項１２】
テクスチャー加工外面以外の当該物品の少なくとも一部分が、テクスチャー加工外面中の無機殺生物剤と同一又は異なる無機殺生物剤を含む、請求項１１記載の物品。
【請求項１３】
殺生物活性が、当該物品のテクスチャー加工外面を大腸菌（Ｅ．ｃｏｌｉ）培養物又は黄色ブドウ球菌（Ｓｔａｐｈｙｌｏｃｏｃｃｕｓ  ａｕｒｅｕｓ）培養物に接触させ、当該物品を３７℃で２４時間インキュベートし、大腸菌培養物又は黄色ブドウ球菌培養物のパーセント致死率を求めることによって測定して大腸菌培養物又は黄色ブドウ球菌培養物の致死率７０％以上の抗菌力である、請求項８記載の物品。
【請求項１４】
無機殺生物剤が、銀、金、銅、亜鉛、水銀、スズ、鉛、ビスマス、カドミウム、クロム、タリウム又はこれらの殺生物金属の１種以上を含む組合せからなる殺生物金属を含む、請求項６記載の物品。
【請求項１５】
無機殺生物剤が、１種以上の殺生物金属を含む金属塩、ヒドロキシアパタイト、リン酸ジルコニウム又はゼオライト、或いはこれらの１種以上を含む組合せである、請求項１４記載の物品。
【請求項１６】
テクスチャー加工外面層が約５〜約１５０マイクロメートルの厚さを有する、請求項１０記載の物品。
【請求項１７】
フィルム、シート又は多層壁シートの形態である、請求項１０記載の物品。
【請求項１８】
テクスチャー加工が、外面の少なくとも一部分の化学的又は機械的研磨によって達成される、請求項６記載の物品。
【請求項１９】
当該物品が、セレウス菌（Ｂａｃｉｌｌｕｓ  ｃｅｒｅｕｓ）、大腸菌（Ｅｓｃｈｅｒｉｃｈｉａ  ｃｏｌｉ）、緑膿菌（Ｐｓｅｕｄｏｍｏｎａｓ  ａｅｒｕｇｉｎｏｓａ）、黄色ブドウ球菌（Ｓｔａｐｈｙｌｏｃｏｃｃｕｓ  ａｕｒｅｕｓ）、大便連鎖球菌（Ｓｔｒｅｐｔｏｃｏｃｃｕｓ  ｆａｅｃａｌｉｓ）、鶏チフス菌（Ｓａｌｍｏｎｅｌｌａ  ｇａｌｌｉｎａｒｕｍ）、腸炎ビブリオ菌（Ｖｉｂｒｉｏ  ｐａｒａｈａｅｍｏｌｙｔｉｃｕｓ）、カンジダ・アルビカンス（Ｃａｎｄｉｄａ  ａｌｂｉｃａｎｓ）、ストレプトコッカス・ミュータンス（Ｓｔｒｅｐｔｏｃｏｃｃｕｓ  ｍｕｔａｎｓ）、レジオネラ・ニューモフィラ（Ｌｅｇｉｏｎｅｌｌａ  ｐｎｅｕｍｏｐｈｉｌａ）、フゾバクテリウム（Ｆｕｓｏｂａｃｔｅｒｉｕｍ）、アスペルギルス・ニガー（Ａｓｐｅｒｇｉｌｌｕｓ  ｎｉｇｅｒ）、オーレオバシジウム・プルランス（Ａｕｒｅｏｂａｓｉｄｉｕｍ  ｐｕｌｌｕｌａｎｓ）、ケトミウム・グロボスム（Ｃｈａｅｔｏｍｉｕｍ  ｇｌｏｂｏｓｕｍ）、グリオクラジウム・ビレンス（Ｇｌｉｏｃｌａｄｉｕｍ  ｖｉｒｅｎｓ）、ペニシリウム・フニクロスム（Ｐｅｎｉｃｉｌｌｉｕｍ  ｆｕｎｉｃｕｌｏｓｕｍ）、出芽酵母（Ｓａｃｃｈａｒｏｍｙｃｅｓ  ｃｅｒｅｖｉｓｉａｅ）、単純ヘルペスウイルス、ポリオウイルス、Ｂ型肝炎ウイルス、Ｃ型肝炎ウイルス、インフルエンザウイルス、センダイウイルス、シンドビスウイルス、ワクシニアウイルス、重症急性呼吸器症候群ウイルス又はこれらの生物の１種以上を含む組合せからなる病原性生物の増殖を低減させる、請求項６記載の物品。
【請求項２０】
物品の外面を化学的又は機械的に研磨してテクスチャー加工外面を形成することを含んでなるテクスチャー加工物品の製造方法であって、外面が無機殺生物剤及び第一の熱可塑性樹脂を含み、研磨によってテクスチャー加工していない物品に比べてテクスチャー加工物品の殺生物活性を向上させる、方法。
【請求項２１】
物品にカレンダリングを施して物品の少なくとも一部分にテクスチャー加工外面を得ることを含んでなるテクスチャー加工物品の製造方法であって、物品の外面に接触するローラーの表面が表面の不連続部分を有し、物品のテクスチャー加工外面が無機殺生物剤及び第一の熱可塑性樹脂を含む、方法。
【請求項２２】
物品を成形して物品の少なくとも一部分にテクスチャー加工外面を得ることを含んでなるテクスチャー加工物品の製造方法であって、物品の外面に接触する型の表面が表面の不連続部分を有し、物品のテクスチャー加工外面が無機殺生物剤及び第一の熱可塑性樹脂を含む、方法。
【発明の詳細な説明】
【技術分野】
【０００１】
本発明は、殺生物活性の向上した物品及びその製造方法に関する。
【背景技術】
【０００２】
銀、銅及び亜鉛のような殺生物金属イオンを含む無機殺生物剤を材料に添加して殺生物性を付与することができる。かかる殺生物剤は、細菌やウイルスのような病原性生物の増殖を低減させることができる。コロイド銀、硝酸銀、硫酸銀、塩化銀、銀錯体、及び銀イオンを含むゼオライトのような銀系物質が公知の殺生物剤である。これらの添加剤の１つの欠点は、殺生物効果を達成するために比較的高い濃度が必要とされることである。高濃度の無機殺生物剤を使用した場合、プラスチックの材料特性（例えば、耐衝撃性、光透過率、黄色度及びヘイズ）が望ましくない状態に変化することがある。さらに、着色プラスチックシートの場合には、殺生物添加剤の添加で色が影響を受けることがある。別の欠点は、ゼオライト添加剤のコストが高いことである。
【０００３】
各種ポリマー組成物に殺生物性ゼオライトを使用することは従前報告されている。米国特許第４７７５５８５号及び同第４９３８９５８号には、殺生物性ゼオライトを含むポリマー成形品が記載されている。国際公開第０１／３４６８６号には、殺生物性ゼオライトを添加し得るポリウレタンフォームのようなポリマーフォームが記載されている。国際公開第０１／４６９００号には、殺生物性ゼオライトを含むプラスチック層をタッチスクリーンに適用し得るコンピューター用タッチスクリーンが記載されている。国際公開第０２／１８００３号には、多糖成分及び殺生物性ゼオライトを含んでなるコーティングが記載されている。米国特許第５００３６８３号には、抗菌性ゼオライトを含む有機ポリマーフィルム層を有する滅菌手袋が記載されている。
【０００４】
ゼオライトのような殺生物性無機物質を含む成形成形品の短所として、コストが高いこと、プラスチックの性質が悪影響を受けることが挙げられる。米国特許第５５６６６９９号には、厚さ１５マイクロメートル以下の殺生物性ゼオライト含有ポリマーフィルムが記載されている。かかるフィルムを基体にラミネートすれば、食品及び医療用品の包装材料として使用できる。
【０００５】
現存の殺生物性プラスチック組成物及び成形品はその所期の目的に適しているが、追加の殺生物性成形品（特に、殺生物活性の向上した成形品）及びかかる成形品の製造方法に対するニーズが依然として存在している。
【特許文献１】米国特許第４７７５５８５号明細書
【特許文献２】米国特許第４９３８９５８号明細書
【特許文献３】国際公開第０１／３４６８６号パンフレット
【特許文献４】国際公開第０１／４６９００号パンフレット
【特許文献５】国際公開第０２／１８００３号パンフレット
【特許文献６】米国特許第５００３６８３号明細書
【特許文献７】米国特許第５５６６６９９号明細書
【特許文献８】米国特許第２０７１２５０号明細書
【特許文献９】米国特許第２０７１２５１号明細書
【特許文献１０】米国特許第２１３０５２３号明細書
【特許文献１１】米国特許第２１３０９４８号明細書
【特許文献１２】米国特許第２２４１３２２号明細書
【特許文献１３】米国特許第２３１２９６６号明細書
【特許文献１４】米国特許第２４６５３１９号明細書
【特許文献１５】米国特許第２５１２６０６号明細書
【特許文献１６】米国特許第２９３３４８０号明細書
【特許文献１７】米国特許第３０４７５３９号明細書
【特許文献１８】米国特許第３０９３６２１号明細書
【特許文献１９】米国特許第３２１１７０９号明細書
【特許文献２０】米国特許第３６４６１６８号明細書
【特許文献２１】米国特許第３７９０５１９号明細書
【特許文献２２】米国特許第３８８４９９３号明細書
【特許文献２３】米国特許第３８９４９９９号明細書
【特許文献２４】米国特許第４０５９６５４号明細書
【特許文献２５】米国特許第４１６６０５５号明細書
【特許文献２６】米国特許第４２１７４３８号明細書
【特許文献２７】米国特許第４５８４３３４号明細書
【特許文献２８】米国特許第４７７４００５号明細書
【特許文献２９】米国特許第４９１１８９８号明細書
【特許文献３０】米国特許第４９３８９５５号明細書
【特許文献３１】米国特許第５００３６３８号明細書
【特許文献３２】米国特許第５００９８９８号明細書
【特許文献３３】米国特許第５２５８４５５号明細書
【特許文献３４】米国特許第５２９６２３８号明細書
【特許文献３５】米国特許第５４０５６４４号明細書
【特許文献３６】米国特許第５４４１７１７号明細書
【特許文献３７】米国特許第５７１４５３７号明細書
【特許文献３８】米国特許第６０７１５４２号明細書
【特許文献３９】米国特許第６１８７４５６号明細書
【特許文献４０】米国特許第６５８５９８９号明細書
【特許文献４１】欧州特許第００２７０１２９号明細書
【特許文献４２】国際公開第００／１８５７７号パンフレット
【特許文献４３】国際公開第００／２５７２６号パンフレット
【特許文献４４】国際公開第０３／０４９９１４号パンフレット
【発明の開示】
【課題を解決するための手段】
【０００６】
熱可塑性樹脂及び無機殺生物剤を含む熱可塑性樹脂組成物を含んでなる物品であって、熱可塑性樹脂がポリカーボネート、ポリエステル、ポリアクリレート、ポリアミド、ポリエーテルイミド、ポリフェニレンエーテル又はこれらの樹脂の１種以上を含む組合せのホモポリマー又はコポリマーからなり、当該物品が２．５を超える外面からの殺生物金属放出率を有する物品が開示される。ここで、５ｃｍ×５ｃｍの外面を４０ミリリットルの０．８％（重量／体積）硝酸ナトリウムに２５℃で２４時間接触させて試験溶液を生成し、試験溶液中の殺生物金属の量をｐｐｂ単位で測定してｐｐｂ単位の殺生物金属放出量が求められる。ｐｐｂ単位で表した試験溶液中の殺生物金属の量を、物品の総重量を基準にした無機殺生物剤の重量パーセントと無機殺生物剤中の殺生物金属の重量パーセントとの積で除した値が、殺生物金属放出率である。
【０００７】
別の態様では、当該物品の少なくとも一部分を覆うテクスチャー加工外面を含んでなる物品であって、テクスチャー加工外面が無機殺生物剤及び第一の熱可塑性樹脂を含む物品が開示される。
【０００８】
一態様では、物品の外面を化学的又は機械的に研磨してテクスチャー加工外面を形成することを含んでなるテクスチャー加工物品の製造方法であって、外面が無機殺生物剤及び第一の熱可塑性樹脂を含み、研磨によってテクスチャー加工していない物品に比べてテクスチャー加工物品の殺生物活性を向上させる方法が開示される。
【０００９】
別のテクスチャー加工物品製造方法は、物品にカレンダリングを施して物品の少なくとも一部分にテクスチャー加工外面を得ることを含んでいて、物品の外面に接触するローラーの表面が表面の不連続部分を有し、物品のテクスチャー加工外面が無機殺生物剤及び第一の熱可塑性樹脂を含む方法である。
【００１０】
さらに別のテクスチャー加工物品製造方法は、物品を成形して物品の少なくとも一部分にテクスチャー加工外面を得ることを含んでいて、物品の外面に接触する型の表面が表面の不連続部分を有し、物品のテクスチャー加工外面が無機殺生物剤及び第一の熱可塑性樹脂を含む方法である。
【００１１】
成形品の製造方法であって、無機殺生物剤及び第一の熱可塑性樹脂を含む外面を有する物品を熱成形することによって、未成形品に比べて殺生物活性の向上した成形品を形成することを含んでなる方法が開示される。
【発明を実施するための最良の形態】
【００１２】
本明細書で開示する物品及び多層物品は、物品又は多層物品の外面に無機殺生物剤が存在することに由来する殺生物活性を有する。本明細書で開示する物品及び多層物品は、好ましくは従前報告された物品に比べて向上した殺生物活性を有する。好ましくは、物品は約２．５以上の外面からの殺生物金属放出率を有する。やはり好ましくは、物品は２５℃で２４時間以上にわたり外面に接触する病原性生物の５０％以上を殺すのに有効である。
【００１３】
物品の殺生物性は、最終用途に関して効力を示す。一態様では、殺生物活性は物品の外面から放出される殺生物金属の量に関係する。別の態様では、抗菌力の程度はダウ・シェーカー試験、直接接種、及び当業者に公知の他の試験法のような幾つかの試験法のいずれかで測定でき、これらは最終用途に基づいて選択される。
【００１４】
物品の殺生物活性の１つの尺度は、物品の外面からの殺生物金属（例えば、銀）放出量である。殺生物金属放出量は、好ましくは、２インチ×２インチ（０．０５メートル×０．０５メートル又は５ｃｍ×５ｃｍ）の試料の外面から放出される殺生物金属の量として測定される。試験すべき試料の外面を室温（即ち、２５℃）で２４時間にわたって硝酸ナトリウム溶液（４０ｍＬの０．８％硝酸ナトリウム）に接触させて試験溶液を生成する。次いで、試験溶液を分析して試験溶液中の殺生物金属の量をｐｐｂ単位（μｇ／ｍｌに相当）で測定し、かくして物品の外面における無機殺生物剤の露出量を測定する。次いで、黒鉛炉原子吸光分光光度計を用いて試験溶液中の殺生物金属の量を測定できる。物品の重量又は多層物品の層の重量を基準にして２．０重量％（ｗｔ％）の無機殺生物剤を含むと共に、無機殺生物剤が無機殺生物剤の全重量を基準にして２．０ｗｔ％の殺生物金属を含む物品に関しては、外面は約１０ｐｐｂ以上、好ましくは約２０ｐｐｂ以上、さらに好ましくは約３０ｐｐｂ以上、最も好ましくは約４０ｐｐｂ以上の殺生物金属放出量を有する。
【００１５】
殺生物金属放出量は、使用する無機殺生物剤の百分率及び無機殺生物剤中の殺生物金属の百分率に依存する。殺生物金属放出量を標準化するため、下記のように放出率を定義する。
【００１６】
【数１】
2007529575.tif 000002
無機殺生物剤のｗｔ％は、単層物品中の総合濃度、又は多層物品の表面層中の濃度である。殺生物金属のｗｔ％は、無機殺生物剤中の殺生物金属のｗｔ％である。例えば、銀の放出量が１０ｐｐｂであり、物品が２ｗｔ％の銀を含む銀ゼオライトを２ｗｔ％含む場合、放出率は（１０）／（２＊２）＝２．５である。好ましくは、放出率は約２．５以上、さらに好ましくは約３以上、最も好ましくは約４以上である。
【００１７】
物品及び多層物品の殺生物活性のもう１つの尺度は、抗菌力試験である。この試験は、ＡＳＴＭ試験Ｅ２１８０−０１及び欧州ＩＢＲＧ抗菌力検定法の基礎である日本工業規格ＪＩＳ−２１０８Ｚに基づいている。約１０５コロニー形成単位／ミリリットル（ＣＦＵ／ｍｌ）の大腸菌（Ｅｓｃｈｅｒｉｃｈｉａ  ｃｏｌｉ）（以下、Ｅ．ｃｏｌｉという）培養物を物品に直接接種し、プラスチックフィルムで覆って培養物を試料表面に一様に接触させればよい。培養物の容量は、例えば０．１〜０．２ｍｌでよい。別法として、約１．３×１０６〜約１．４×１０６ＣＦＵ／ｍｌの黄色ブドウ球菌（Ｓｔａｐｈｙｌｏｃｏｃｃｕｓ  ａｕｒｅｕｓ）を試料に接種してもよい。０．１ｍｌの培養物を５０ｍｍ×５０ｍｍの物品に接触させる。かかる試験では、殺生物性物品に暴露しない対照試料を性能の尺度として処理試料と比較することができる。試料を３７℃のインキュベーター内に２４時間配置し、残った細菌数を標準の微生物学的方法で測定できる。例えば、培養物及び／又はその希釈物をトリプトン・大豆・寒天平板のような細菌の増殖に適した平板培地上に塗り広げればよい。平板を３７℃で２４〜４８時間インキュベートし、コロニー数を計数して殺生物性物品に暴露しない対照試料でのコロニー数と比較すればよい。抗菌力は、培養物中の大腸菌又は黄色ブドウ球菌のパーセント致死率として測定できる。物品及び多層物品は、好ましくは大腸菌培養物又は黄色ブドウ球菌培養物の致死率として約５０％以上、好ましくは７０％超、最も好ましくは約９５％以上の抗菌力を有する。
【００１８】
本発明者らは、例えば押出、ミリング又は成形で物品又は多層物品を製造した場合、物品の本体とは組成の異なるポリマーの薄膜が物品の外面上に形成されることを見出した。この薄膜又はスキンは数オングストロームから約４ミリメートルまでの薄いものでよいが、この薄膜の存在は物品及び／又は多層物品の殺生物活性（即ち、殺生物金属放出量及び／又は抗菌力）を妨害することがある。例えば、殺生物金属放出量として測定できる物品の十分な殺生物活性を達成するためには、いくつかのアプローチが使用できる。例えば、物品は約２．５以上の殺生物金属放出率を有するのが好ましい。
【００１９】
十分な殺生物活性を得るという課題に対する１つのアプローチは、物品及び／又は多層物品の外面をテクスチャー加工してテクスチャー加工物品を製造することである。物品又は多層物品の外面をテクスチャー加工するとは、所望レベルの殺生物活性を生み出すのに有効な方法でかつ有効な程度に表面層を粗面化することを意味する。好ましくは、物品は２５℃で２４時間にわたって外面に接触する病原性生物の５０％以上を殺すのに有効である。やはり好ましくは、物品は約２．５以上の殺生物金属放出率を有する外面を有する。テクスチャー加工物品の外面は、少なくとも一部では表面皮膜の厚さ及び所望レベルの殺生物活性を得るために必要な粗面化の程度に応じ、検出可能な表面粗さを有することも有しないこともある。テクスチャー加工は、例えば、押出後又は成形後の物品を紙やすり又は粗布で機械的又は化学的に研磨すること（例えば、研磨又は粗面化すること）で実施できる。別法として、テクスチャー加工は、加工中に表面の連続性を中断させる表面の不連続部分（即ち、突起）を有するローラーを用いるカレンダーで行うこともできる。この場合、ローラーは物品に外面テクスチャーを付与して所望レベルの殺生物活性をもたらす。別の方法では、テクスチャー加工は、加工中に表面上に粗さを生み出す表面の不連続部分（即ち、突起）を有する型の中での成形（例えば、吹込成形、射出成形、真空成形など）によって行うこともできる。この場合、型は物品に外面テクスチャーを付与して所望レベルの殺生物活性をもたらす。テクスチャー加工は、テクスチャー加工していない物品に比べて物品の殺生物活性を高める。殺生物活性の向上により、低レベルの殺生物剤を使用できる。殺生物剤のレベルの低下は、耐衝撃性、光透過率、黄色度及びヘイズの向上をもたらすことができる。テクスチャー加工は、２０ｎｍを超え、好ましくは約５０ｎｍ以上、さらに好ましくは約１００ｎｍ以上、最も好ましくは約２００ｎｍ以上の物品の表面粗さを生じるべきである。表面粗さは、例えば、タッピングモードで実施される原子間力鏡検法（ＡＦＭ）のような適当な技術で測定できる。
【００２０】
かくして一態様では、所望レベルの殺生物活性は、外面が無機殺生物剤及び第一の熱可塑性樹脂を含む物品又は多層物品によって提供できる。外面にはテクスチャー加工を施すことができる。多層物品は第一の熱可塑性樹脂層及び第一の熱可塑性樹脂層を含んでいて、第一の熱可塑性樹脂層の第一の面が第二の熱可塑性樹脂層の第一の面の少なくとも一部分に配置されており、第一の熱可塑性樹脂層が無機殺生物剤を含んでいる。第一の熱可塑性樹脂層の第二の面は、少なくともその一部分にテクスチャー加工外面を備えていてもよい。場合によっては、第一の熱可塑性樹脂層はキャップ層といわれることがある。第一及び第二の熱可塑性樹脂は同一のものでも相異なるものでもよい。さらに、第二の熱可塑性樹脂層及び以後の層も、テクスチャー加工外面中のものと同一又は異なる無機殺生物剤を含んでいてもよい。多層物品は第一及び第二の熱可塑性樹脂層に加えて他の層を含むことができ、かかる層も第一及び第二の熱可塑性樹脂と同一又は異なる熱可塑性樹脂を含んでいてもよい。
【００２１】
別の実施形態では、多層物品の第一の層又は外層は、無機殺生物剤の単一粒子の直径以下の厚さを有し得る。例えば、ある種の無機殺生物剤は約１５マイクロメートルの直径を有する。この場合、第一の層は所望レベルの殺生物活性を達成するために１５マイクロメートル以下の厚さを有し得る。
【００２２】
さらに別の実施形態では、所望の殺生物活性は、物品（例えば、押出シート、押出フィルム、成形物品、成形フィルム又は成形シート）を熱成形して成形品にすることによっても達成できる。熱成形は、物品の外面が無機殺生物剤を含むテクスチャー加工済み又はテクスチャー加工していない物品又は多層物品に対して実施できる。「テクスチャー加工済み」とは、物品の外面層が所望レベルの殺生物活性を生み出すのに有効な方法でかつ有効な程度に粗面化されていることを意味する。好ましくは、成形品は２５℃で２４時間にわたって外面に接触する病原性生物の５０％以上を殺すのに有効である。殺生物金属放出率は、好ましくは約２．５以上であり、さらに好ましくは約３以上であり、最も好ましくは約４以上である。熱成形は、熱成形前の物品の殺生物活性に比べて成形品の殺生物活性を向上させるのに有効な条件下で実施される。物品又は多層物品を熱成形した場合、物品の表面は引き伸ばされる。理論に束縛されることはないが、この引伸ばしが物品の表面上にある上述の薄膜の厚さを低下させ、銀放出量の向上、したがって熱成形物品の抗菌力の向上をもたらすと考えられる。
【００２３】
物品（即ち、単層物品）は、約５０マイクロメートル（μｍ）ないし約２５ｃｍの厚さを有し得る。物品は、好ましくは約５０マイクロメートル以上、さらに好ましくは約０．８５ｍｍ以上、最も好ましくは約１ｍｍ以上の厚さを有する。物品はまた、好ましくは約３０ｍｍ以下、さらに好ましくは約２５ｍｍ以下、最も好ましくは約２０ｍｍ以下の厚さを有する。
【００２４】
多層物品は、無機殺生物剤を含む第一の熱可塑性樹脂層と、第一の熱可塑性樹脂層の第一の面の少なくとも一部分に配設されてそれに接触している第二の熱可塑性樹脂層とを含んでいる。第一の熱可塑性樹脂の第二の面は、少なくともその一部分にテクスチャー加工外面を備えていてもよい。第一の熱可塑性樹脂層は、約５〜約１５０μｍの厚さを有し得る。第一の熱可塑性樹脂層は、好ましくは約１５μｍ以上、さらに好ましくは約２０μｍ以上、最も好ましくは約２５μｍ以上の厚さを有する。第一の熱可塑性樹脂層はまた、好ましくは約９０μｍ以下、好ましくは約８０μｍ以下、最も好ましくは約７０μｍ以下の厚さを有する。第二の熱可塑性樹脂層は、約５０マイクロメートル（μｍ）ないし約２５ｃｍの厚さを有し得る。第二の熱可塑性樹脂層は、好ましくは約０．７５ｍｍ以上、さらに好ましくは約０．８５ｍｍ以上、最も好ましくは約１ｍｍ以上の厚さを有する。第二の熱可塑性樹脂層はまた、好ましくは約３０ｍｍ以下、さらに好ましくは約２５ｍｍ以下、最も好ましくは約２０ｍｍ以下の厚さを有する。
【００２５】
無機殺生物剤は殺生物金属を含んでいる。好適な無機殺生物剤は、水銀、スズ、鉛、ビスマス、カドミウム、クロム、タリウム、銀、金、銅及び亜鉛イオン、並びに上述の金属の１種以上を含む組合せを包含し得る。殺生物金属イオン（陽イオン）は、例えば細菌又は真菌細胞中に吸収されると呼吸系及び電子伝達系を破壊することによってその効果を及ぼすと考えられる。特に銀、金、銅及び亜鉛は、イン・ビボでの使用のためにも安全であると考えられる。銀は、生体中に実質的に吸収されないので、イン・ビボでの使用のために特に有用である。即ち、かかる材料を使用する場合には、それが健康に対して顕著な危険を引き起こすべきでない。
【００２６】
殺生物金属を含む無機殺生物剤は、殺生物金属塩、殺生物金属を含むヒドロキシアパタイト、リン酸ジルコニウム又は殺生物性ゼオライト、或いはこれらの１種以上を含む組合せの形態を有し得る。殺生物金属及び金属塩は、ナノ構造（即ち、１〜１００ナノメートルの粒度）を有し得る。
【００２７】
好適な殺生物金属塩には、例えば、酢酸銀、安息香酸銀、炭酸銀、ヨウ素酸銀、ヨウ化銀、乳酸銀、ラウリン酸銀、硝酸銀、酸化銀、パルミチン酸銀、プロテイン銀、スルファジアジン銀、硫酸銀、塩化銀、酸化亜鉛、銅塩、及び上述の殺生物金属塩の１種以上を含む組合せがある。
【００２８】
好適な殺生物性ゼオライトは、その中のイオン交換可能なイオンが殺生物金属イオンで部分的又は完全にイオン交換されたものである。好適な殺生物イオンの例には、銀、銅、亜鉛、水銀、スズ、鉛、ビスマス、カドミウム、クロム及びタリウムイオン、並びに上述の金属イオンの１種以上を含む組合せがある。好ましい殺生物金属イオンは、銀、銅及び亜鉛イオンである。これらの金属イオンは、単独で又は組み合わせて使用できる。また、殺生物性ゼオライトを配合した樹脂の変色を低減させるため、殺生物金属イオンに加えてアンモニウムイオンでイオン交換された殺生物性ゼオライトを使用することも可能である。
【００２９】
天然ゼオライト又は合成ゼオライトのいずれも使用できる。ゼオライトは、式ＭＯ２／ｎ−ｘＡｌ２Ｏ３−ｙＳｉＯ２−ｚＨ２Ｏで表される三次元骨格構造を有するアルミノケイ酸塩である。一般式中では、Ｍはイオン交換可能なイオン、一般にはアルカリ金属又はアルカリ土類金属イオンのような一価又は二価金属イオンを表し、ｎは（金属）イオンＭの原子価を表し、ｘ及びｙはそれぞれ金属酸化物及びシリカの係数を表し、ｚは結晶水の数を表す。
【００３０】
かかるゼオライトの例には、Ａ型ゼオライト、Ｘ型ゼオライト、Ｙ型ゼオライト、Ｔ型ゼオライト、高シリカゼオライト、方ソーダ石、モルデン沸石、方沸石、シャプチロ沸石、斜方沸石、毛沸石など、及び上述のゼオライトの１種以上を含む組合せがある。これらの例示されたゼオライトのイオン交換容量は下記の通りである。Ａ型ゼオライト＝７ミリ当量／グラム（ｍｅｑ／ｇ）、Ｘ型ゼオライト＝６．４ｍｅｑ／ｇ、Ｙ型ゼオライト＝５ｍｅｑ／ｇ、Ｔ型ゼオライト＝３．４ｍｅｑ／ｇ、方ソーダ石＝１１．５ｍｅｑ／ｇ、モルデン沸石＝２．６ｍｅｑ／ｇ、方沸石＝５ｍｅｑ／ｇ、シャプチロ沸石＝２．６ｍｅｑ／ｇ、斜方沸石＝５ｍｅｑ／ｇ、及び毛沸石＝３．８ｍｅｑ／ｇ。このように、上述したゼオライトのすべてが、殺生物金属イオン及びアンモニウムイオンとのイオン交換を受けるのに十分なイオン交換容量を有する。これらのゼオライトは、殺生物性物品及び層中に単独で又は組み合わせて使用できる。
【００３１】
殺生物性ゼオライト中の殺生物金属イオンは、一般に、ゼオライトの重量を基準にして約０．１〜約１５ｗｔ％の量でゼオライト中に含まれる。ゼオライトに有効な殺生物作用を付与するためには、銀イオンの比率は好ましくは約０．１〜約５ｗｔ％であり、銅及び亜鉛イオンの比率は好ましくは約０．１〜約８ｗｔ％である。ゼオライト中のアンモニウムイオンの含有量は、ゼオライトの総重量を基準にして約０．０〜約５ｗｔ％、好ましくは約０．５〜約２ｗｔ％である。「ｗｔ％」という用語は、１１０℃の温度で乾燥した後に秤量したゼオライトの重量に対して表した重量パーセントを意味する。
【００３２】
殺生物性ゼオライトは、銀、銅及び／又は亜鉛イオンのような殺生物金属イオン及び任意にはアンモニウムイオンを含む水溶液にゼオライトを接触させてゼオライト中に存在するイオン交換可能なイオンと殺生物金属イオンとの間でイオン交換を行うことによって製造できる。かかる接触は、バッチ技術又は連続技術（例えば、カラム法）に従い、約１０〜約７０℃（好ましくは約４０〜約６０℃）の温度で約３〜約２４時間（好ましくは約１０〜約２４時間）にわたり実施される。接触中には、ゼオライトの表面上又はゼオライトの細孔内への酸化銀などの沈着を低減させるため、混合水溶液のｐＨを約３〜約１０、好ましくは約５〜約７）に調整する。
【００３３】
水溶液を調製するためには、各々のイオン種を塩として使用できる。好適なアンモニウムイオン源には、例えば、硝酸アンモニウム、硫酸アンモニウム、酢酸アンモニウム、及び上述のアンモニウムイオン源の１種以上を含む組合せがある。好適な銀イオン源には、例えば、硝酸銀、硫酸銀、過塩素酸銀、酢酸銀、ジアミン硝酸銀、及び上述の銀イオン源の１種以上を含む組合せがある。好適な銅イオン源には、例えば、硝酸銅（II）、硫酸銅、過塩素酸銅、酢酸銅、テトラシアン銅カリウム、及び上述の銅イオン源の１種以上を含む組合せがある。好適な亜鉛イオン源には、例えば、硝酸亜鉛（II）、過塩素酸亜鉛、酢酸亜鉛、チオシアン酸亜鉛、及び上述の亜鉛イオン源の１種以上を含む組合せがある。好適な水銀イオン源には、例えば、過塩素酸水銀、硝酸水銀、酢酸水銀、及び上述の水銀イオン源の１種以上を含む組合せがある。好適なスズイオン源には、例えば、硫酸スズがある。好適な鉛イオン源には、例えば、硫酸鉛、硝酸鉛、及び上述の鉛イオン源の１種以上を含む組合せがある。好適なビスマスイオン源には、例えば、塩化ビスマス、ヨウ化ビスマス、及び上述のビスマスイオン源の１種以上を含む組合せがある。好適なカドミウムイオン源には、例えば、過塩素酸カドミウム、硫酸カドミウム、硝酸カドミウム、酢酸カドミウム、及び上述のカドミウムイオン源の１種以上を含む組合せがある。好適なクロムイオン源には、例えば、過塩素酸クロム、硫酸クロム、硫酸クロムアンモニウム、酢酸クロム、及び上述のクロムイオン源の１種以上を含む組合せがある。好適なタリウムイオン源には、例えば、過塩素酸タリウム、硫酸タリウム、硝酸タリウム、酢酸タリウム、及び上述のタリウムイオン源の１種以上を含む組合せがある。異種イオン及び／又は異種イオン源の組合せを用いて単一の殺生物性ゼオライトを製造することもできる。さらに、異種の殺生物金属イオンを含むゼオライトの組合せを使用することもできる。
【００３４】
イオンの含有量は、水溶液中の各イオン種（又は塩）の濃度を調整することによって調節できる。例えば、殺生物性ゼオライトがアンモニウムイオン及び銀イオンを含む場合には、約０．８５〜約３．１モル／リットルのアンモニウムイオン濃度及び約０．００２〜約０．１５モル／リットルの銀イオン濃度を有する水溶液にゼオライトを接触させることによって、約０．５〜約５ｗｔ％のアンモニウムイオン含有量及び約０．１〜約５ｗｔ％の銀イオン含有量を有する殺生物性ゼオライトを得ることができる。殺生物性ゼオライトがさらに銅及び／又は亜鉛イオンを含む場合には、上述の量のアンモニウムイオン及び銀イオンに加えて約０．１〜約０．８５モル／リットルの銅イオン及び／又は約０．１５〜約１．２モル／リットルの亜鉛イオンを含む混合水溶液を使用することによって、それぞれ約０．１〜約８ｗｔ％の銅及び／又は亜鉛イオン含有量を有する殺生物性ゼオライトを製造できる。
【００３５】
別法として、それぞれに単一のイオン種（又は塩）を含む別々の水溶液を使用し、ゼオライトを各溶液に個別に接触させて両者間でイオン交換を行わせることによっても殺生物性ゼオライトを製造できる。特定の溶液中での各イオン種の濃度は、前述の水溶液中でのイオン種の濃度に従って決定できる。
【００３６】
イオン交換処理後、得られた殺生物性ゼオライトを水洗し、次いで乾燥すればよい。乾燥は、ピンホールのない殺生物性最終生成物の製造を可能にする。したがって、殺生物性ゼオライトと混合した樹脂から殺生物性フィルムを形成する際にゼオライトが水の蒸発又は排除を起こさないような条件下で殺生物性ゼオライトを乾燥することができる。ゼオライト中の残留含水量が約３〜５ｗｔ％に達するまで殺生物性ゼオライトを乾燥することが好ましい。そのためには、常圧下では約１００〜４００℃、好ましくは約１５０〜２５０℃で、減圧（例えば、約１〜３０トル）下では５０〜２５０℃、好ましくは約１００〜２００℃でゼオライトを乾燥することが望ましい。
【００３７】
乾燥後、殺生物性ゼオライトを微粉砕して分級し、次いで所望の殺生物性組成物に配合することができる。殺生物性ゼオライトの平均粒度は、約６ミクロン以下、好ましくは約０．３〜約４ミクロン、さらに好ましくは約０．５〜約２ミクロンである。
【００３８】
殺生物金属を含むヒドロキシアパタイト粒子は、例えば、米国特許第５００９８９８号に記載されている。ヒドロキシアパタイトは、式Ｃａ１０(ＰＯ４)６(ＯＨ)２で示されるような合成及び天然ヒドロキシアパタイトを包含する。一部のＯＨ基がＦ又はＢｒ−変化したアパタイトも使用できる。殺生物金属イオンを含む殺生物性ヒドロキシアパタイトは、ヒドロキシアパタイトの製造時に殺生物金属塩を存在させること、或いはヒドロキシアパタイトを殺生物金属塩と反応させることによって製造される。ヒドロキシアパタイト中に含まれる殺生物金属イオンの量は、使用する殺生物金属塩の種類、処理する溶液の濃度、及び反応温度に合わせて任意に調整される。しかし、製造される殺生物性ヒドロキシアパタイトの構造がアパタイト構造から変化するのであれば、ヒドロキシアパタイト当たりの金属塩の量を３０ｗｔ％以下、好ましくは０．０００１〜５ｗｔ％に限定することが好ましい。
【００３９】
殺生物金属を含むリン酸ジルコニウムは、例えば、米国特許第５２９６２３８号、同第５４４１７１７号及び同第５４０５６４４号に記載されている。好適なリン酸塩はＭ１ａＡｂＭ２ｃ(ＰＯ４)ｄ・ｎＨ２Ｏで表すことができる。式中、Ｍ１は銀、銅、亜鉛、スズ、水銀、鉛、鉄、コバルト、ニッケル、マンガン、ヒ素、アンチモン、ビスマス、バリウム、カドミウム及びクロムから選択される１種以上の元素を表し、Ｍ２は四価金属元素から選択される１種以上の元素を表し、Ａは水素イオン、アルカリ金属イオン、アルカリ土類金属イオン及びアンモニウムイオンから選択される１種以上のイオンを表し、ｎは０≦ｎ≦６を満足する数であり、ａ及びｂは正数であってｌａ＋ｍｂ＝１又はｌａ＋ｍｂ＝２（式中、ｌはＭ１の原子価を表し、ｍはＡの原子価を表す。）を満足し、ａ及びｂがｌａ＋ｍｂ＝１を満足する場合、ｃは２、ｄは３であり、ａ及びｂがｌａ＋ｍｂ＝２を満足する場合、ｃは１、ｄは２である。
【００４０】
無機殺生物剤を１種以上の熱可塑性樹脂及び任意の追加添加剤と混合することによって殺生物性熱可塑性樹脂組成物が製造される。無機殺生物剤は、殺生物性熱可塑性樹脂組成物の総重量を基準にして約０．１〜約２０重量％（ｗｔ％）の量で使用できる。無機殺生物剤は、好ましくは殺生物性熱可塑性樹脂組成物の総重量を基準にして約０．２ｗｔ％以上、さらに好ましくは約０．５ｗｔ％以上、最も好ましくは約１ｗｔ％以上の量で存在する。無機殺生物剤は、好ましくは殺生物性熱可塑性樹脂組成物の総重量を基準にして約１５ｗｔ％以下、さらに好ましくは約１０ｗｔ％以下、最も好ましくは約５ｗｔ％以下の量で存在する。実際には、殺生物性熱可塑性樹脂組成物は単層物品又は多層物品の１層を形成するために使用できる。
【００４１】
殺生物層、物品及び多層物品を形成するための殺生物性熱可塑性樹脂は、層状に形成し得る限り、適当な熱可塑性樹脂又は熱可塑性樹脂の組合せからなる。多層物品では、複数の層は同一又は異なる熱可塑性樹脂又は樹脂混合物からなり得る。使用できる熱可塑性樹脂は、オリゴマー、ポリマー、イオノマー、デンドリマー、ブロックコポリマーやグラフトコポリマーやスターブロックコポリマーやランダムコポリマーなどのコポリマー、及び上述のポリマーの１種以上を含む組合せである。かかる熱可塑性樹脂の例には、ポリカーボネート樹脂、ポリスチレン樹脂、ポリカーボネートとスチレンのコポリマー、ポリカーボネート−ポリブタジエンブレンド、ポリカーボネートブレンド、コポリエステルポリカーボネート、ポリエーテルイミド樹脂、ポリイミド、ポリプロピレン樹脂、アクリロニトリル−スチレン−ブタジエン、ポリフェニレンエーテル−ポリスチレンブレンド、ポリメチルメタクリレート樹脂のようなポリアルキルメタクリレート樹脂、ポリエステル樹脂、コポリエステル樹脂、ポリプロピレンやポリエチレンのようなポリオレフィン樹脂、高密度ポリエチレン、低密度ポリエチレン、線状低密度ポリエチレン、ポリアミド樹脂、ポリアミドイミド、ポリアリーレート、ポリアリールスルホン、ポリエーテルスルホン、ポリフェニレンスルフィド、ポリテトラフルオロエチレン、ポリエーテル、ポリエーテルケトン樹脂、ポリエーテルエーテルケトン、ポリエーテルケトンケトン、ポリアクリル樹脂、ポリアセタール、ポリベンゾオキサゾール、ポリオキサジアゾール、ポリベンゾチアジノフェノチアジン、ポリベンゾチアゾール、ポリピラジノキノキサリン、ポリピロメリトイミド、ポリキノキサリン、ポリベンゾイミタゾール、ポリオキシンドール、ポリオキソイソインドリン、ポリジオキソイソインドリン、ポリトリアジン、ポリピリダジン、ポリピペラジン、ポリピリジン、ポリピペリジン、ポリトリアゾール、ポリピラゾール、ポリピロリジン、ポリカルボラン、ポリオキサビシクロノナン、ポリジベンゾフラン、ポリフタリド、ポリアセタール、ポリアンヒドリド、ポリビニルエーテル、ポリビニルチオエーテル、ポリビニルアルコール、ポリビニルケトン、ポリハロゲン化ビニル、ポリビニルニトリル、ポリビニルエステル、ポリスルホネート、ポリスルフィド、ポリチオエステル、ポリスルホン樹脂、ポリスルホンアミド、ポリウレア、ポリホスファゼン、ポリシラザン、ポリ塩化ビニル、及び上述の樹脂の１種以上を含む組合せがある。好ましい熱可塑性樹脂には、（Ｇｅｎｅｒａｌ  Ｅｌｅｃｔｒｉｃ  Ｃｏ．からＬｅｘａｎ（登録商標）として入手できる）ポリカーボネート樹脂、ポリフェニレンエーテル−ポリスチレンブレンド（例えば、Ｇｅｎｅｒａｌ  Ｅｌｅｃｔｒｉｃ  Ｃｏ．から入手できるＮｏｒｙｌ（登録商標）樹脂）、ポリエーテルイミド樹脂（例えば、Ｇｅｎｅｒａｌ  Ｅｌｅｃｔｒｉｃ  Ｃｏ．から入手できるＵｌｔｅｍ（登録商標）樹脂）、ポリブチレンテレフタレート−ポリカーボネートブレンド（例えば、Ｇｅｎｅｒａｌ  Ｅｌｅｃｔｒｉｃ  Ｃｏ．から入手できるＸｅｎｏｙ（登録商標）樹脂）、コポリエステルカーボネート樹脂（例えば、Ｇｅｎｅｒａｌ  Ｅｌｅｃｔｒｉｃ  Ｃｏ．から入手できるＬｅｘａｎ（登録商標）ＳＬＸ樹脂）、及び上述の樹脂の１種以上を含む組合せがある。特に好ましい樹脂には、ポリカーボネート、ポリエステル、ポリアクリレート、ポリアミド、ポリエーテルイミド、ポリフェニレンエーテル又はこれらの樹脂の１種以上を含む組合せのホモポリマー及びコポリマーがある。
【００４２】
本明細書で使用する「ポリカーボネート」、「ポリカーボネート組成物」及び「芳香族カーボネート連鎖単位を含む組成物」という用語は、下記の式（Ｉ）の構造単位を有する組成物を包含する。
【００４３】
【化１】
2007529575.tif 000003
式中、Ｒ１基の総数の約６０％以上は芳香族有機基であり、その残部は脂肪族基、脂環式基又は芳香族基である。好ましくは、Ｒ１は芳香族有機基であり、さらに好ましくは下記の式（II）の基である。
【００４４】
【化２】
2007529575.tif 000004
式中、Ａ１及びＡ２は各々単環式二価アリール基であり、Ｙ１はＡ１とＡ２とを隔てる１つ又は２つの原子を有する橋かけ基である。場合によっては、１つの原子がＡ１とＡ２とを隔てている。この種の基の非限定的な具体例は、−Ｏ−、−Ｓ−、−Ｓ(Ｏ)−、−Ｓ(Ｏ)２−、−Ｃ(Ｏ)−、メチレン、シクロヘキシルメチレン、２−[２．２．１]−ビシクロヘプチリデン、エチリデン、イソプロピリデン、ネオペンチリデン、シクロヘキシリデン、シクロペンタデシリデン、シクロドデシリデン及びアダマンチリデンである。橋かけ基Ｙ１は、例えば、メチレン、シクロヘキシリデン又はイソプロピリデンのような炭化水素基又は飽和炭化水素基である。
【００４５】
ポリカーボネートは、ただ１つの原子がＡ１とＡ２とを隔てているジヒドロキシ化合物の界面反応で製造できる。本明細書で使用する「ジヒドロキシ化合物」という用語は、例えば、下記の一般式（III）を有するビスフェノール化合物を包含する。
【００４６】
【化３】
2007529575.tif 000005
式中、Ｒａ及びＲｂは各々ハロゲン原子又は一価炭化水素基を表し、同一でも異なるものでもよく、ｐ及びｑは各々独立に０〜４の整数であり、Ｘａは下記の式（IV）の基の１つを表す。
【００４７】
【化４】
2007529575.tif 000006
式中、Ｒｃ及びＲｄは各々独立に水素原子又は一価線状若しくは環状炭化水素基を表し、Ｒｅは二価炭化水素基、酸素又は硫黄である。また、Ｒｃ及びＲｄは一緒になって置換又は非置換環を形成し得る。
【００４８】
好適なジヒドロキシ化合物の幾つかの非限定的な具体例には、米国特許第４２１７４３８号中に名称或いは式（一般式又は特定式）で開示されたジヒドロキシ置換芳香族炭化水素がある。式（III）で表すことができる種類のビスフェノール化合物の具体例の非排他的リストは、下記のものを包含する。
１，１−ビス（４−ヒドロキシフェニル）メタン、
１，１−ビス（４−ヒドロキシフェニル）エタン、
２，２−ビス（４−ヒドロキシフェニル）プロパン（以下、「ビスフェノールＡ」又は「ＢＰＡ」という。）、
２，２−ビス（４−ヒドロキシフェニル）ブタン、
２，２−ビス（４−ヒドロキシフェニル）オクタン、
１，１−ビス（４−ヒドロキシフェニル）プロパン、
１，１−ビス（４−ヒドロキシフェニル）−ｎ−ブタン、
ビス（４−ヒドロキシフェニル）フェニルメタン、
２，２−ビス（４−ヒドロキシ−１−メチルフェニル）プロパン、
１，１−ビス（４−ヒドロキシ−ｔ−ブチルフェニル）プロパン、
２，２−ビス（４−ヒドロキシ−３−ブロモフェニル）プロパン、
１，１−ビス（４−ヒドロキシフェニル）シクロペンタン、及び
１，１−ビス（４−ヒドロキシフェニル）シクロヘキサン。
【００４９】
式（III）で表すことができる他のビスフェノール化合物には、Ｘが−Ｏ−、−Ｓ−、−ＳＯ−又は−Ｓ(Ｏ)２−であるものがある。かかるビスフェノール化合物の幾つかの例は、４，４’−ジヒドロキシジフェニルエーテル、４，４’−ジヒドロキシ−３，３’−ジメチルフェニルエーテルなどのビス（ヒドロキシアリール）エーテル、４，４’−ジヒドロキシジフェニルスルフィド、４，４’−ジヒドロキシ−３，３’−ジメチルジフェニルスルフィドなどのビス（ヒドロキシジアリール）スルフィド、４，４’−ジヒドロキシジフェニルスルホキシド、４，４’−ジヒドロキシ−３，３’−ジメチルジフェニルスルホキシドなどのビス（ヒドロキシジアリール）スルホキシド、４，４’−ジヒドロキシジフェニルスルホン、４，４’−ジヒドロキシ−３，３’−ジメチルジフェニルスルホンなどのビス（ヒドロキシジアリール）スルホン、及び上述のビスフェノール化合物の１種以上を含む組合せである。
【００５０】
ポリカーボネートの重縮合で使用できる他のビスフェノール化合物は、下記の式（Ｖ）で表される。
【００５１】
【化５】
2007529575.tif 000007
式中、Ｒｆはハロゲン原子、炭素原子数１〜１０の炭化水素基、又はハロゲン置換炭化水素基であり、ｎは０〜４の値を有する。ｎが２以上である場合、Ｒｆは同一でも異なるものでもよい。式（Ｖ）で表すことができるビスフェノール化合物の例は、レゾルシノール、置換レゾルシノール化合物（例えば、５−メチルレゾルシン、５−エチルレゾルシン、５−プロピルレゾルシン、５−ブチルレゾルシン、５−ｔ−ブチルレゾルシン、５−フェニルレゾルシン、５−クミルレゾルシンなど）、カテコール、ヒドロキノン、置換ヒドロキノン（例えば、３−メチルヒドロキノン、３−エチルヒドロキノン、３−プロピルヒドロキノン、３−ブチルヒドロキノン、３−ｔ−ブチルヒドロキノン、３−フェニルヒドロキノン、３−クミルヒドロキノンなど）、及び上述のビスフェノール化合物の１種以上を含む組合せである。
【００５２】
下記の式（VI）で表される２，２，２’，２’−テトラヒドロ−３，３，３’，３’−テトラメチル−１，１’−スピロビ［１Ｈ−インデン］−６，６’−ジオールのようなビスフェノール化合物も使用できる。
【００５３】
【化６】
2007529575.tif 000008
好適なポリカーボネートには、さらに、アルキルシクロヘキサン単位を含むビスフェノールから導かれるものがある。かかるポリカーボネートは、下記の式（VII）に対応する構造単位を有する。
【００５４】
【化７】
2007529575.tif 000009
式中、Ｒｇ〜Ｒｊは各々独立に水素、Ｃ１〜Ｃ１２ヒドロカルビル、又はハロゲンであり、Ｒｋ〜Ｒｏは各々独立に水素又はＣ１〜Ｃ１２ヒドロカルビルである。本明細書で使用する「ヒドロカルビル」とは、炭素及び水素のみを含む残基をいう。かかる残基は、脂肪族、芳香族、直鎖、環式、二環式、枝分れ、飽和又は不飽和である。ヒドロカルビル残基は、置換残基の炭素及び水素メンバーに加えてヘテロ原子を含んでいてもよい。かくして、かかるヘテロ原子を含むと特記された場合、ヒドロカルビル残基はカルボニル基、アミノ基、ヒドロキシル基などを含んでいてもよいし、或いはヒドロカルビル残基の主鎖中にヘテロ原子を含んでいてもよい。アルキルシクロヘキサン含有ビスフェノール（例えば、２モルのフェノール類と１モルの水素化イソホロンとの反応生成物）は、高いガラス転移温度及び高い熱変形温度を有するポリカーボネートポリマーの製造に有用である。かかるイソホロンビスフェノール含有ポリカーボネートは、下記の式（VIII）に対応する構造単位を有する。
【００５５】
【化８】
2007529575.tif 000010
式中、Ｒｇ〜Ｒｊは上記に定義した通りである。非アルキルシクロヘキサンビスフェノールを含むポリカーボネートコポリマー及びアルキルシクロヘキシルビスフェノール含有ポリカーボネートと非アルキルシクロヘキシルビスフェノールポリカーボネートとのブレンドを含め、これらのイソホロンビスフェノール系ポリマーは、Ｂａｙｅｒ  Ｃｏ．からＡＰＥＣの商品名で供給されている。好ましいビスフェノール化合物はビスフェノールＡである。
【００５６】
ジヒドロキシ化合物をヒドロキシアリール末端ポリ（ジオルガノシロキサン）と反応させてポリカーボネート−ポリシロキサンコポリマーを生成できる。好ましくは、ポリカーボネート−ポリ（ジオルガノシロキサン）コポリマーは、ＢＰＡのようなジヒドロキシ化合物とヒドロキシアリール末端ポリ（ジオルガノシロキサン）との混合物中に界面反応条件下でホスゲンを導入することによって製造できる。反応体の重合は、第三アミン触媒又は相間移動触媒の使用で促進できる。
【００５７】
ヒドロキシアリール末端ポリ（ジオルガノシロキサン）は、下記の式（IX）のシロキサンヒドリドと脂肪族不飽和一価フェノールとの間で白金触媒付加を行うことによって製造できる。
【００５８】
【化９】
2007529575.tif 000011
式中、Ｒ４は例えばＣ（１−８）アルキル基、ハロアルキル基（例えば、トリフルオロプロピル）又はシアノアルキル基、或いはフェニル、クロロフェニル及びトリルのようなアリール基である。Ｒ４は、好ましくはメチル、又はメチルとトリフルオロプロピルの混合物、又はメチルとフェニルの混合物である。
【００５９】
ヒドロキシアリール末端ポリ（ジオルガノシロキサン）の製造に使用できる幾つかの脂肪族不飽和一価フェノールは、例えば、オイゲノール、２−アルキルフェノール、４−アリル−２−メチルフェノール、４−アリル−２−フェニルフェノール、４−アリル−２−ブロモフェノール、４−アリル−２−ｔ−ブトキシフェノール、４−フェニル−２−フェニルフェノール、２−メチル−４−プロピルフェノール、２−アリル−４，６−ジメチルフェノール、２−アリル−４−ブロモ−６−メチルフェノール、２−アリル−６−メトキシ−４−メチルフェノール、２−アリル−４，６−ジメチルフェノールなど、及び上述のフェノール類の１種以上を含む組合せである。
【００６０】
典型的なカーボネート前駆体には、ハロゲン化カルボニル（例えば、塩化カルボニル（ホスゲン）及び臭化カルボニル）、ビスハロギ酸エステル（例えば、ビスフェノールＡやヒドロキノンなどの二価フェノールのビスハロギ酸エステル、及びエチレングリコールやネオペンチルグリコールのようなグリコールのビスハロギ酸エステル）並びにジアリールカーボネート（例えば、ジフェニルカーボネート、ジ（トリル）カーボネート及びジ（ナフチル）カーボネート）がある。界面反応にとって好ましいカーボネート前駆体は、塩化カルボニルである。
【００６１】
また、ホモポリマーではなくカーボネートコポリマーの使用が所望される場合には、２種以上の二価フェノールの重合から得られるポリカーボネート、或いは二価フェノールとグリコール、ヒドロキシ−若しくは酸−末端ポリエステル、二塩基酸、ヒドロキシ酸又は脂肪族二酸とのコポリマーを使用することも可能である。一般に、有用な脂肪族二酸は約２〜約４０の炭素原子を有する。好ましい脂肪族二酸はドデカン二酸である。
【００６２】
コア層中には、枝分れポリカーボネート及び線状ポリカーボネートと枝分れポリカーボネートのブレンドも使用できる。枝分れポリカーボネートは、重合時に枝分れ剤を添加することによって製造できる。これらの枝分れ剤は３以上の官能基を含む多官能性有機化合物からなり、官能基はヒドロキシル、カルボキシル、カルボン酸無水物、ハロホルミル及びこれらの枝分れ剤の１種以上を含む組合せでよい。その具体例には、トリメリト酸、トリメリト酸無水物、トリメリト酸三塩化物、トリス−ｐ−ヒドロキシフェニルエタン、イサチン−ビス−フェノール、トリス−フェノールＴＣ（１，３，５−トリス（（ｐ−ヒドロキシフェニル）イソプロピル）ベンゼン）、トリス−フェノールＰＡ（４（４（１，１−ビス（ｐ−ヒドロキシフェニル）エチル）−α，α−ジメチルベンジル）フェノール）、４−クロロホルミルフタル酸無水物、トリメシン酸、ベンゾフェノンテトラカルボン酸など、及び上述の枝分れ剤の１種以上を含む組合せがある。枝分れ剤は、所定の層中のポリカーボネートの総重量を基準にして約０．０５〜約４．０ｗｔ％のレベルで添加できる。
【００６３】
ポリカーボネートは、ジヒドロキシ化合物と炭酸ジエステルとの溶融重縮合反応で製造できる。ポリカーボネートの製造に使用できる炭酸ジエステルの例は、ジフェニルカーボネート、ビス（２，４−ジクロロフェニル）カーボネート、ビス（２，４，６−トリクロロフェニル）カーボネート、ビス（２−シアノフェニル）カーボネート、ビス（ｏ−ニトロフェニル）カーボネート、ジトリルカーボネート、ｍ−クレジルカーボネート、ジナフチルカーボネート、ビス（ジフェニル）カーボネート、ジエチルカーボネート、ジメチルカーボネート、ジブチルカーボネート、ジシクロヘキシルカーボネート、ビス（ｏ−メトキシカルボニルフェニル）カーボネート、ビス（ｏ−エトキシカルボニルフェニル）カーボネート、ビス（ｏ−プロポキシカルボニルフェニル）カーボネート、ビス−ｏ−メトキシフェニルカーボネート、ビス（ｏ−ブトキシカルボニルフェニル）カーボネート、ビス（イソブトキシカルボニルフェニル）カーボネート、ｏ−メトキシカルボニルフェニル−ｏ−エトキシカルボニルフェニルカーボネート、ビス−ｏ−（ｔｅｒｔ−ブトキシカルボニルフェニル）カーボネート、ｏ−エチルフェニル−ｏ−メトキシカルボニルフェニルカーボネート、ｐ−（ｔｅｒｔ−ブチルフェニル）−ｏ−（ｔｅｒｔ−ブトキシカルボニルフェニル）カーボネート、ビス−メチルサリチルカーボネート、ビス−エチルサリチルカーボネート、ビス−プロピルサリチルカーボネート、ビス−ブチルサリチルカーボネート、ビス−ベンジルサリチルカーボネート、ビス−メチル−４−クロロサリチルカーボネートなど、及び上述の炭酸ジエステルの１種以上を含む組合せである。好ましい炭酸ジエステルは、ジフェニルカーボネート又はビス−メチルサリチルカーボネートである。
【００６４】
好ましくは、ポリカーボネートの重量平均分子量は約３０００〜約１００００００グラム／モル（ｇ／モル）である。ポリカーボネートは、好ましくは約１００００〜約１０００００ｇ／モルの分子量を有する。ポリカーボネートは、さらに好ましくは約２００００〜約５００００ｇ／モルの分子量を有する。ポリカーボネートは、最も好ましくは約２５０００〜約３５０００ｇ／モルの分子量を有する。
【００６５】
本明細書で使用する「ポリスチレン」という用語は、バルク重合、懸濁重合及び乳化重合をはじめとする当技術分野で公知の方法で製造され、下記の式のモノマーから導かれる構造単位を２５重量％以上含むポリマーを包含する。
【００６６】
【化１０】
2007529575.tif 000012
式中、Ｒ５は水素、低級アルキル又はハロゲンであり、Ｚ１はビニル、ハロゲン又は低級アルキルであり、ｐは０〜約５である。これらの樹脂には、スチレン、クロロスチレン及びビニルトルエンのホモポリマー、スチレンとアクリロニトリル、ブタジエン、α−メチルスチレン、エチルビニルベンゼン、ジビニルベンゼン及び無水マレイン酸で例示される１種以上のモノマーとのランダムコポリマー、並びにブレンド及びグラフトからなるゴム変性ポリスチレン（ここで、ゴムはポリブタジエン又は約９８〜約７０％のスチレンと約２〜約３０％のジエンモノマーとのゴム状コポリマーである。）がある。
【００６７】
ポリアルキルメタクリレートは、ポリメチルメタクリレート（ＰＭＭＡ）をからなり得る。ポリメチルメタクリレートは、メチルメタクリレートモノマーの重合で製造できる。ポリメチルメタクリレートは、ポリメチルメタクリレートホモポリマー又はポリメチルメタクリレートと１種以上のＣ１〜Ｃ４アルキルアクリレート（例えば、エチルアクリレート）とのコポリマーからなり得る。一般にポリメチルメタクリレートホモポリマーは、ホモポリマーとして又はメチルメタクリレートと１種以上のＣ１〜Ｃ４アルキルアクリレートとの１種以上のコポリマーとして商業的に入手できる。
【００６８】
好適なポリエステルには、約２〜約１０の炭素原子を含む脂肪族、脂環式又は芳香族ジオール又はこれらの混合物と脂肪族、脂環式又は芳香族ジカルボン酸とから導かれ、下記の一般式の繰返し単位を有するものがある。
【００６９】
【化１１】
2007529575.tif 000013
式中、Ｒ６及びＲ７は各々独立に二価Ｃ１〜Ｃ２０脂肪族基、Ｃ２〜Ｃ１２脂環式アルキル基又はＣ６〜Ｃ２４芳香族基である。
【００７０】
ジオールは、エチレングリコール、プロピレングリコール、トリメチレングリコール、２−メチル−１，３−プロパングリコール、ヘキサメチレングリコール、デカメチレングリコール、シクロヘキサンジメタノール又はネオペンチレングリコールのようなグリコール、或いは１，４−ブタンジオール、ヒドロキノン又はレゾルシノールのようなジオールである。
【００７１】
脱炭酸残基Ｒで表される芳香族ジカルボン酸の例は、イソフタル酸、テレフタル酸、１，２−ジ（ｐ−カルボキシフェニル）エタン、４，４’−ジカルボキシジフェニルエーテル４，４’−ビス安息香酸及びこれらの混合物である。これらの酸のすべてが１以上の芳香核を含んでいる。縮合環を含む酸（例えば、１，４−、１，５−又は２，６−ナフタレンジカルボン酸）も存在し得る。好ましいジカルボン酸は、テレフタル酸、イソフタル酸、ナフタレンジカルボン酸又はこれらの混合物である。
【００７２】
好ましい脂環式ポリエステルは、下記の式（XII）の繰返し単位を有するポリ（１，４−シクロヘキサンジメタノール−１，４−シクロヘキサンジカルボキシレート）（ＰＣＣＤ）である。
【００７３】
【化１２】
2007529575.tif 000014
この場合、式（XI）中のＲ６はシクロヘキサン環であり、Ｒ７はシクロヘキサンジカルボキシレート又はその化学的同等物から導かれるシクロヘキサン環であり、そのシス異性体、トランス異性体、及びシス異性体とトランス異性体の混合物から選択される。脂環式ポリエステルポリマーは、一般に、適当量（一般に最終生成物の総重量を基準にして約５０〜４００ｐｐｍのチタン）の好適な触媒（例えば、テトラ（２−エチルヘキシル）チタネート）の存在下で製造できる。
【００７４】
ＰＣＣＤは、一般にポリカーボネートと完全に混和し得る。ポリカーボネート−ＰＣＣＤ混合物は、２６５℃、２．１６キログラムの荷重、及び４分の滞留時間で測定した場合、約５立方センチメートル／１０分（ｃｃ／１０ｍｉｎ又はｍｍ／１０ｍｉｎ）以上で約１５０立方センチメートル／１０分以下のメルトボリュームレートを有することが一般に望ましい。この範囲内では、２６５℃、２．１６キログラムの荷重、及び４分の滞留時間で測定した場合、約７ｃｃ／１０ｍｉｎ以上、好ましくは約９ｃｃ／１０ｍｉｎ以上、さらに好ましくは約１０ｃｃ／１０ｍｉｎ以上のメルトボリュームレートを有することが一般に望ましい。やはりこの範囲内では、約１２５ｃｃ／１０ｍｉｎ以下、好ましくは約１１０ｃｃ／１０ｍｉｎ以下、さらに好ましくは約１００ｃｃ／１０ｍｉｎ以下のメルトボリュームレートが望ましい。
【００７５】
ポリカーボネートと混合できる他の好ましいポリエステルは、ポリエチレンテレフタレート（ＰＥＴ）、ポリブチレンテレフタレート（ＰＢＴ）、ポリ（トリメチレンテレフタレート）（ＰＴＴ）、ポリ（シクロヘキサンジメタノール−コ−エチレンテレフタレート）（ＰＥＴＧ）、ポリ（エチレンナフタレート）（ＰＥＮ）、ポリ（ブチレンナフタレート）（ＰＢＮ）、及び上述のポリエステルの１種以上を含む組合せである。
【００７６】
他のポリマーと混合できる別の好ましいポリエステルは、ポリアリーレートである。ポリアリーレートとは、一般的には芳香族ジカルボン酸とビスフェノールとのポリエステルをいう。アリールエステル結合に加えてカーボネート結合を含むポリアリーレートコポリマーはポリエステルカーボネートと呼ばれ、やはり混合物中に有利に使用できる。ポリアリーレートは、芳香族ジカルボン酸又はそのエステル生成誘導体とビスフェノール又はその誘導体とから溶液重合又は溶融重合で製造できる。
【００７７】
一般に、ポリアリーレートは、１種以上の芳香族ジカルボン酸残基と共にジフェノールから導かれる１種以上のジフェノール成分を含むことが好ましい。下記の式（XIII）で示される好ましいジフェノール残基は、１，３−ジヒドロキシベンゼン成分（本明細書全体を通じてレゾルシノール又はレゾルシノール成分という）から導かれる。レゾルシノール又はレゾルシノール成分は、非置換１，３−ジヒドロキシベンゼン及び置換１，３−ジヒドロキシベンゼンの両方を包含する。
【００７８】
【化１３】
2007529575.tif 000015
式（XIII）中では、ＲｂはＣ１〜１２アルキル又はハロゲンであり、ｂは０〜３である。好適なジカルボン酸残基には、単環式成分（好ましくは、イソフタル酸、テレフタル酸、又はイソフタル酸とテレフタル酸の混合物）或いは多環式成分（例えば、ジフェニルジカルボン酸、ジフェニルエーテルジカルボン酸、ナフタレン−２，６−ジカルボン酸など、及び上述の多環式成分の１種以上を含む組合せ）から導かれる芳香族ジカルボン酸残基がある。好ましい多環式成分はナフタレン−２，６−ジカルボン酸である。
【００７９】
好ましくは、芳香族ジカルボン酸残基は、下記の式（XIV）で一般的に示されるようなイソフタル酸及び／又はテレフタル酸の混合物から導かれる。
【００８０】
【化１４】
2007529575.tif 000016
したがって、一実施形態では、ポリアリーレートは下記の式（XIV）（式中、Ｒ及びｎは式（XV）に関して前記に定義した通りである。）で示されるようなレゾルシノールアリーレートポリエステルからなる。
【００８１】
【化１５】
2007529575.tif 000017
式中、ＲはＣ１−１２アルキル又はハロゲンの１種以上であり、ｃは０〜３であり、ｄは約８以上である。Ｒは水素であることが好ましい。好ましくは、ｃは０であり、ｄは約１０〜約３００である。イソフタレートとテレフタレートとのモル比は約０．２５：１〜約４．０：１である。
【００８２】
別の実施形態では、ポリアリーレートは、下記の式（XV）で示されるような多環式芳香族基を有する熱安定性レゾルシノールアリーレートポリエステルからなる。
【００８３】
【化１６】
2007529575.tif 000018
式中、ＲはＣ１−１２アルキル又はハロゲンの１種以上であり、ｅは０〜３であり、ｆは約８以上である。
【００８４】
別の実施形態では、ポリアリーレートを共重合させることによって、カーボネートブロック及びアリーレートブロックを含むブロックコポリエステルカーボネートが生成される。これらは、下記の式（XVII）の構造単位を含むポリマーを包含する。
【００８５】
【化１７】
2007529575.tif 000019
式中、各Ｒ８は独立にハロゲン又はＣ１−１２アルキルであり、ｒは１以上であり、ｓは約０〜約３であり、各Ｒ９は独立に二価有機基であり、ｔは約４以上である。好ましくは、ｒは約１０以上、さらに好ましくは約２０以上、最も好ましくは約３０〜約１５０である。好ましくは、ｒは約３以上、さらに好ましくは約１０以上、最も好ましくは約２０〜約２００である。例示的な実施形態では、ｒは約２０〜約５０の量で存在する。
【００８６】
ポリエステルの重量平均分子量は、約５００〜約１００００００グラム／モル（ｇ／モル）であることが一般に望ましい。ポリエステルは、好ましくは約１００００〜約２０００００ｇ／モルの重量平均分子量を有する。ポリエステルは、さらに好ましくは約３００００〜約１５００００ｇ／モルの重量平均分子量を有する。ポリエステルは、最も好ましくは約５００００〜約１２００００ｇ／モルの重量平均分子量を有する。キャップ層で使用するポリエステルに関する例示的な分子量は、６００００〜１２００００ｇ／モルである。これらの分子量は、ポリスチレン標準に対して測定される。
【００８７】
上記のポリエステルは、脂肪族酸及び／又は脂肪族ポリオールから導かれる少量（例えば、約０．５〜約３０ｗｔ％）の単位を含んでコポリエステルを生成することができる。脂肪族ポリオールには、ポリ（エチレングリコール）のようなグリコールがある。かかるポリエステルは、例えば、米国特許第２４６５３１９号及び同第３０４７５３９号の教示に従って製造できる。
【００８８】
好適なポリエステルには、例えば、ポリ（エチレンテレフタレート）（「ＰＥＴ」）、ポリ（１，４−ブチレンテレフタレート）（「ＰＢＴ」）及びポリ（プロピレンテレフタレート）（「ＰＰＴ」）がある。１種の好ましいＰＢＴ樹脂は、約７０モル％以上（好ましくは約８０モル％以上）がテトラメチレングリコールからなるグリコール成分と、約７０モル％以上（好ましくは約８０モル％以上）がテレフタル酸及びそのポリエステル生成誘導体からなる酸成分とを重合させて得られるものである。好ましいグリコール成分は、エチレングリコール、トリメチレングリコール、２−メチル−１，３−プロパングリコール、ヘキサメチレングリコール、デカメチレングリコール、シクロヘキサンジメタノール又はネオペンチレングリコールのような他のグリコールを約３０モル％以下（好ましくは約２０モル％以下）含んでいる。好ましい酸成分は、イソフタル酸、２，６−ナフタレンジカルボン酸、２，７−ナフタレンジカルボン酸、１，５−ナフタレンジカルボン酸、４，４’−ジフェニルジカルボン酸、４，４’−ジフェノキシエタンジカルボン酸、ｐ−ヒドロキシ安息香酸、セバシン酸、アジピン酸及びそのポリエステル生成誘導体のような他の酸を約３０モル％以下（好ましくは約２０モル％以下）含んでいる。
【００８９】
ブロックコポリマー樹脂成分も有用であり、（ａ）直鎖又は枝分れポリ（１，４−ブチレンテレフタレート）と、（ｂ）線状脂肪族ジカルボン酸及び任意には芳香族二塩基酸（例えば、テレフタル酸又はイソフタル酸）と１種以上の直鎖又は枝分れ二価脂肪族グリコールとのコポリエステルとのエステル交換反応で製造できる。例えば、ポリ（１，４−ブチレンテレフタレート）をアジピン酸とエチレングリコールとのポリエステルと混合し、混合物を２３５℃で加熱して成分を溶融し、さらにブロックコポリエステルの生成が完了するまで減圧下で加熱すればよい。第二の成分として、置換ポリ（ネオペンチルアジペート）、ポリ（１，６−ヘキシレンアゼレート−コ−イソフタレート）、ポリ（１，６−ヘキシレンアジペート−コ−イソフタレート）などが存在し得る。この種の例示的なブロックコポリマーは、Ｇｅｎｅｒａｌ  Ｅｌｅｃｔｒｉｃ  Ｃｏｍｐａｎｙ（ピッツフィールド、米国マサチューセッツ州）からＶＡＬＯＸ（登録商標）３３０の商品名で商業的に入手できる。
【００９０】
包含され得るポリオレフィンは一般構造ＣｎＨ２ｎを有するものであり、ポリエチレン、ポリプロピレン及びポリイソブチレンを包含する。好ましいホモポリマーは、ポリエチレン、ＬＬＰＤＥ（線状低密度ポリエチレン）、ＨＤＰＥ（高密度ポリエチレン）、ＭＤＰＥ（中密度ポリエチレン）及びアイソタクチックポリプロピレンである。この一般構造のポリオレフィン樹脂及びその製造方法は当技術分野で公知であり、例えば、米国特許第２９３３４８０号、同第３０９３６２１号、同第３２１１７０９号、同第３６４６１６８号、同第３７９０５１９号、同第３８８４９９３号、同第３８９４９９９号、同第４０５９６５４号、同第４１６６０５５号及び同第４５８４３３４号に記載されている。
【００９１】
ポリオレフィンのコポリマー（例えば、エチレンとプロピレンや４−メチルペンテン−１のようなα−オレフィンとのコポリマー）も使用できる。エチレンとＣ３〜Ｃ１０モノオレフィンと非共役ジエンとのコポリマー（本明細書ではＥＰＤＭコポリマーという）も好適である。ＥＰＤＭコポリマー用の好適なＣ３〜Ｃ１０モノオレフィンの例には、プロピレン、１−ブテン、２−ブテン、１−ペンテン、２−ペンテン、１−ヘキセン、２−ヘキセン及び３−ヘキセンがある。好適なジエンには、１，４−ヘキサジエン並びに単環式及び多環式ジエンがある。エチレンと他のＣ３〜Ｃ１０モノオレフィンモノマーとのモル比は約９５：５〜約５：９５の範囲内にあると共に、ジエン単位は約０．１〜約１０モル％の量で存在し得る。ＥＰＤＭコポリマーは、米国特許第５２５８４５５号に開示されているようにポリフェニレンエーテル上にグラフトするため、アシル基又は求電子基で官能化し得る。
【００９２】
ポリアミド樹脂は、アミド基（−Ｃ(Ｏ)ＮＨ−）の存在を特徴とする、ナイロンとして知られる樹脂族の総称である。ナイロン６及びナイロン６，６が一般に好ましいポリアミドであり、様々な商業的供給源から入手できる。しかし、ナイロン４，６、ナイロン１２、ナイロン６，１０、ナイロン６，９、ナイロン６／６Ｔ及びナイロン６，６／６Ｔ（ただし、トリアミン含有量約０．５重量％未満）のような他のポリアミド、並びに非晶質ナイロンのような他のものも、特定のＰＰＥ−ポリアミド用途のために有用である。各種ポリアミドの混合物並びに各種のポリアミドコポリマーも有用である。
【００９３】
ポリアミドは、米国特許第２０７１２５０号、同第２０７１２５１号、同第２１３０５２３号、同第２１３０９４８号、同第２２４１３２２号、同第２３１２９６６号及び同第２５１２６０６号に記載されたもののような多数の公知方法で得ることができる。例えば、ナイロン６はカプロラクタムの重合生成物である。ナイロン６，６は、アジピン酸と１，６−ジアミノヘキサンとの縮合生成物である。同様に、ナイロン４，６はアジピン酸と１，４−ジアミノブタンとの縮合生成物である。アジピン酸のほか、ナイロンの製造にために有用な他の二酸には、アゼライン酸、セバシン酸、ドデカン二酸、並びにテレフタル酸及びイソフタル酸などがある。他の有用なジアミンには、とりわけ、ｍ−キシリレンジアミン、ジ（４−アミノフェニル）メタン、ジ（４−アミノシクロヘキシル）メタン、２，２−ジ（４−アミノフェニル）プロパン、２，２−ジ（４−アミノシクロヘキシル）プロパンがある。カプロラクタムと二酸及びジアミンとのコポリマーも有用である。
【００９４】
ポリエーテルは、ポリエーテルスルホン、ポリエーテルケトン、ポリエーテルエーテルケトン及びポリエーテルイミドを包含する。これらのポリマーは、ジヒドロキシ芳香族化合物の塩（例えば、ビスフェノールＡ二ナトリウム塩）をジハロ芳香族分子（例えば、ビス（４−フルオロフェニル）スルホン、ビス（４−クロロフェニル）スルホン、類似のケトン、及び１，３−ビス［Ｎ−（４−クロロフタルイミド）］ベンゼンで例示されるようなビス（ハロフェニル）ビスイミド又はビス（ニトロフェニル）ビスイミド）と反応させることによって製造できる。
【００９５】
多層物品では、第一の熱可塑性樹脂層及び第二の熱可塑性樹脂層は、同一又は異なる熱可塑性樹脂からなり得る。多層シートの形成中に、第二の層で使用される熱可塑性樹脂の溶融粘度を、第一の層で使用される熱可塑性樹脂の溶融粘度と整合させることが望ましい場合がある。第一の層中の熱可塑性樹脂の溶融粘度は、第二の層中の熱可塑性樹脂の溶融粘度の約２０％以内、約１０％以内、さらには約５％以内にある。多層シートの形成中に２種の融液が最初に接触する時点で、第一の層で使用される熱可塑性樹脂の溶融粘度が第二の層で使用される熱可塑性樹脂の溶融粘度に実質的に等しいことが望ましい場合がある。実質的に等しいとは、多層シートの形成中に２種の融液が最初に接触する時点で、第一の層で使用される熱可塑性樹脂の溶融粘度が第二の層で使用される熱可塑性樹脂の溶融粘度の約１％以内にあることを意味する。
【００９６】
物品では、熱可塑性樹脂は物品の総重量を基準にして約７０〜約９９．９ｗｔ％の量で使用できる。この範囲内では、物品の総重量を基準にして約７５ｗｔ％以上、好ましくは約８０ｗｔ％以上、さらに好ましくは約８５ｗｔ％以上の量が使用できる。やはりこの範囲内では、物品の総重量を基準にして約９８ｗｔ％以下、好ましくは約９７ｗｔ％以下、さらに好ましくは約９５ｗｔ％以下の量が望ましい。
【００９７】
多層物品では、第一の層中の熱可塑性樹脂は第一の層の総重量を基準にして約７０〜約９９．９ｗｔ％の量で使用できる。この範囲内では、第一の層の総重量を基準にして約７５ｗｔ％以上、好ましくは約８０ｗｔ％以上、さらに好ましくは約８５ｗｔ％以上の量が使用できる。やはりこの範囲内では、第一の層の総重量を基準にして約９８ｗｔ％以下、好ましくは約９７ｗｔ％以下、さらに好ましくは約９５ｗｔ％以下の量が望ましい。加えて、第二の層中の熱可塑性樹脂は第二の層の総重量を基準にして約７０〜約１００ｗｔ％の量で使用できる。この範囲内では、第二の層の総重量を基準にして約７５ｗｔ％以上、好ましくは約８０ｗｔ％以上、さらに好ましくは約８５ｗｔ％以上の量が使用できる。やはりこの範囲内では、第二の層の総重量を基準にして約９８ｗｔ％以下、好ましくは約９７ｗｔ％以下、さらに好ましくは約９５ｗｔ％以下の量が望ましい。
【００９８】
殺生物層及び物品は、例えば、酸化防止剤、難燃剤、滴下抑制剤、染料、顔料、着色剤、ＵＶ安定剤、熱安定剤、小粒子鉱物（例えば、粘土、雲母及びタルク）、帯電防止剤、可塑剤、潤滑剤、及び上述の添加剤の１種以上を含む組合せのような任意添加剤の有効量を適宜含んでいてもよい。また、例えば物品が囲いとして使用される透明物品である場合には、ＩＲ遮熱添加剤も使用できる。好適なＩＲ遮熱添加剤は六ホウ化ランタンである。これらの添加剤は当技術分野で公知であり、その有効レベル及び配合法も同様である。添加剤の有効量は広範囲に変化し得るが、通常は殺生物性物品及び／又は殺生物層の重量を基準にして約５０重量％以下又はそれ以上の量で存在する。
【００９９】
好適なＵＶ吸収剤は、２，４−ジヒドロキシベンゾフェノン、２−ヒドロキシ−４−メトキシベンゾフェノン、２−ヒドロキシ−４−ｎ−オクトキシベンゾフェノン、４−ドデシルオキシ−２−ヒドロキシベンゾフェノン、２−ヒドロキシ−４−オクタデシルオキシベンゾフェノン、２，２’−ジヒドロキシ−４−メトキシベンゾフェノン、２，２’−ジヒドロキシ−４，４’−ジメトキシベンゾフェノン、２，２’−ジヒドロキシ−４−メトキシベンゾフェノン、２，２’，４，４’−テトラヒドロキシベンゾフェノン、２−ヒドロキシ−４−メトキシ−５−スルホベンゾフェノン、２−ヒドロキシ−４−メトキシ−２’−カルボキシベンゾフェノン、２，２’−ジヒドロキシ−４，４’−ジメトキシ−５−スルホベンゾフェノン、２−ヒドロキシ−４−（２−ヒドロキシ−３−メチルアリールオキシ）プロポキシベンゾフェノン、２−ヒドロキシ−４−クロロベンゾフェノンなどのベンゾフェノン類、２，２’−（ヒドロキシ−５−メチルフェニル）ベンゾトリアゾール、２，２’−（ヒドロキシ−３’，５’−ジ−ｔｅｒｔ−ブチルフェニル）ベンゾトリアゾール、２，２’−（ヒドロキシ−Ｘ−ｔｅｒｔ−ブチル−５’−メチルフェニル）ベンゾトリアゾールなどのベンゾトリアゾール類、フェニルサリチレート、カルボキシフェニルサリチレート、ｐ−オクチルフェニルサリチレート、サリチル酸ストロンチウム、ｐ−ｔｅｒｔ−ブチルフェニルサリチレート、メチルサリチレート、ドデシルサリチレートなどのサリチレート、及びレゾルシノールモノベンゾエート、２’−エチルヘキシル−２−シアノ−３−フェニルシンナメート、２−エチルヘキシル−２−シアノ−３，３−ジフェニルアクリレート、エチル−２−シアノ−３，３−ジフェニルアクリレート、［２，２’−チオビス（４−ｔ−オクチルフェノレート）−１−ｎ−ブチルアミンなどの他の紫外線吸収剤、並びに上述のＵＶ吸収剤の１種以上を含む組合せである。押出ポリカーボネート組成物用の好ましいＵＶ吸収剤は、ＢＡＳＦ社から商業的に入手できるＵＶＩＮＵＬ  ３０３０である。
【０１００】
ＵＶ吸収剤は、一般に物品又は多層物品の第一の層の重量を基準にして約５〜約１５ｗｔ％の量で使用される。ＵＶ吸収剤は、好ましくは物品又は多層物品の第一の層の総重量を基準にして約７〜約１４ｗｔ％の量で使用できる。さらに好ましくは、ＵＶ吸収剤は物品又は多層物品の第一の層の総重量を基準にして約８〜約１２ｗｔ％の量で使用できる。最も好ましくは、ＵＶ吸収剤は物品又は多層物品の第一の層の総重量を基準にして約９〜約１１ｗｔ％の量で使用できる。多層物品の第二及び以後の層（即ち、コア層）に関しては、ＵＶ安定剤は約０．０５〜約２ｗｔ％、好ましくは約０．１〜約０．５ｗｔ％、最も好ましくは約０．２〜約０．４ｗｔ％の量で使用できる。
【０１０１】
物品又は多層物品は、押出、共押出、キャスティング、被覆、真空蒸着、ラミネーション、ミリング、カレンダリング、成形及びこれらの組合せで製造できる。押出及び共押出の範囲内では、各種の技術が使用できる。例えば、独立のシートダイを通して多層物品の２以上の層を独立の押出機から押し出し、熱いうちに互いに接触させ、次いで１組のローラーの間を通すことができる。別法として、各種の層を形成するための組成物を、共押出用アダプター／フィードブロックを通し、次いで単一ダイ又はマルチマニホルドダイを通して合体させて互いに接触させることができる。アダプター／フィードブロックは、別々の層を形成する融液が中心層の融液上に密着層として堆積するように構成されている。共押出後、生じた融液の多層長尺物を下流に連結された押出ダイで所望形状、中実シートなどに形成することができる。
【０１０２】
第一の層及び第二の層用の所望組成物は、押出、共押出、成形などに先立って別々に予備配合できる。多層物品の共押出の場合には、続く共押出のために適した形状（例えば、ペレット、シートなど）に形成するのに先立ち、予備配合材料をまず二軸押出機、単軸押出機、バスニーダー、ロールミルなどで溶融ブレンドすることができる。次いで、予備配合した第一の層及び第二の層用組成物を共押出用のそれぞれの押出機に供給すればよい。
【０１０３】
別法として、第一の層及び第二の層の押出に際し、添加剤（例えば、無機殺生物剤）を熱可塑性樹脂と共に押出機の供給スロートに添加できる。別の実施形態では、第一の層及び第二の層の押出に際し、添加剤をマスターバッチとして押出機に添加できる。熱可塑性樹脂が押出機のスロートに添加されるのに対し、マスターバッチは押出機のスロート又はスロートの下流に供給できる。第二の層の製造に際しては、熱可塑性樹脂は単軸押出機のスロートに供給できる。第一の層又はキャップ層の製造に際しては、熱可塑性樹脂が単軸又は二軸押出機のスロートに供給されるのに対し、無機殺生物剤はマスターバッチとして供給スロートの下流に添加される。多層シートの製造には、単軸押出機によるこれらの層の共押出も使用できる。
【０１０４】
適当な手段で物品を形成し、次いで物品の外面を機械的又は化学的に研磨することによってテクスチャー加工を施すことができる。好適な研磨技術は、粗い織物又はテクスチャー加工表面を生み出すのに適した他の摩擦手段を用いて物品の表面をこすることである。
【０１０５】
テクスチャー加工押出シート又はテクスチャー加工多層シートを形成するためには、概して水平面内に位置する１対のロール（トップロール及びボトムロール）を用いてカレンダリングを行うことができる。トップロールは物品の上面にテクスチャー加工表面を付与する。ボトムロールは、磨き面若しくは標準のクロムめっき面ロール又はテクスチャー加工ロールを使用することによって、物品の下面にそれぞれテクスチャーなし表面又はテクスチャー加工表面を付与し得る。第一の層にテクスチャー加工表面を付与するためには、トップロール及び任意にはボトムロールが表面の不連続部分又は突起を有する。好ましくは、突起はプロフィルメーターで測定して約２００ｎｍないし約２０ミクロン、好ましくは約０．５〜約１０ミクロンの長さ（Ｒａ）を有する。
【０１０６】
押出後、シート、多層シート、テクスチャー加工シート又はテクスチャー加工シートを最終形状に成形（即ち、吹込成形、真空成形又は射出成形）することができる。成形は、物品又は多層物品の外面にテクスチャー加工表面を付与する表面の不連続部分又は突起を有する型の中で行うことが好ましい。好ましくは、突起は約５０ｎｍないし約２０ミクロン、好ましくは約０．５〜約１０ミクロンの長さ（Ｒａ）を有する。
【０１０７】
例えばシート又はフィルム状の多層物品は、例えば成形品への熱成形のような各種の方法でさらに加工できる。熱成形は、例えば型の中で、物品又は多層物品（例えば、押出シート）を同時に加熱及び成形して所望の形状にすることからなる。物品又は多層物品を成形するためには、型に対して真空又は圧力を使用することができる。所望の形状が得られた後、成形品をその熱可塑性温度未満に冷却し、型から取り出す。意外にも、物品の熱成形は物品の殺生物力を向上させ得ることが見出された。
【０１０８】
テクスチャー加工物品及び多層物品は、例えばウイルス、細菌、真菌及び酵母のような病原性生物の増殖を低減させるのに有効である。かかる病原性生物には、例えば、セレウス菌（Ｂａｃｉｌｌｕｓ  ｃｅｒｅｕｓ）、大腸菌、緑膿菌（Ｐｓｅｕｄｏｍｏｎａｓ  ａｅｒｕｇｉｎｏｓａ）、黄色ブドウ球菌、大便連鎖球菌（Ｓｔｒｅｐｔｏｃｏｃｃｕｓ  ｆａｅｃａｌｉｓ）、鶏チフス菌（Ｓａｌｍｏｎｅｌｌａ  ｇａｌｌｉｎａｒｕｍ）、腸炎ビブリオ菌（Ｖｉｂｒｉｏ  ｐａｒａｈａｅｍｏｌｙｔｉｃｕｓ）、カンジダ・アルビカンス（Ｃａｎｄｉｄａ  ａｌｂｉｃａｎｓ）、ストレプトコッカス・ミュータンス（Ｓｔｒｅｐｔｏｃｏｃｃｕｓ  ｍｕｔａｎｓ）、レジオネラ・ニューモフィラ（Ｌｅｇｉｏｎｅｌｌａ  ｐｎｅｕｍｏｐｈｉｌａ）、フゾバクテリウム（Ｆｕｓｏｂａｃｔｅｒｉｕｍ）、アスペルギルス・ニガー（Ａｓｐｅｒｇｉｌｌｕｓ  ｎｉｇｅｒ）、オーレオバシジウム・プルランス（Ａｕｒｅｏｂａｓｉｄｉｕｍ  ｐｕｌｌｕｌａｎｓ）、ケトミウム・グロボスム（Ｃｈａｅｔｏｍｉｕｍ  ｇｌｏｂｏｓｕｍ）、グリオクラジウム・ビレンス（Ｇｌｉｏｃｌａｄｉｕｍ  ｖｉｒｅｎｓ）、ペニシリウム・フニクロスム（Ｐｅｎｉｃｉｌｌｉｕｍ  ｆｕｎｉｃｕｌｏｓｕｍ）、出芽酵母（Ｓａｃｃｈａｒｏｍｙｃｅｓ  ｃｅｒｅｖｉｓｉａｅ）、単純ヘルペスウイルス、ポリオウイルス、Ｂ型及びＣ型肝炎ウイルス、インフルエンザウイルス、センダイウイルス、シンドビスウイルス、ワクシニアウイルス、重症急性呼吸器症候群（ＳＡＲＳ）ウイルス、並びに上述の生物の１種以上を含む組合せがある。
【０１０９】
こうして製造された物品及び多層物品は、例えば、輸送用途、病院用途、食品接触用途及び器具用途で使用できる。シートは、例えば、航空機用壁パネル、列車用壁パネル、実験室用家具、病院用ベッド、航空機座席、バス用壁パネル、バス座席、列車座席、タッチスクリーンなどに使用できる。フィルムは、例えば、キーボード、携帯電話、タッチスクリーンなどに使用できる。物品及び多層物品は、例えば、シート、フィルム及び多層シートの形態を有し得る。シートは、特に壁間に空気流路を有する多層壁シートとして共押出した後には、屋根材又は窓材として使用できる。多層壁シートの個々の単層又は多層シートは、ブラケットで隔離され、ブラケット間に空気ポケットを有することができる。ブラケットも、上述のもののような熱可塑性ポリマー（例えば、ポリカーボネート、ポリエステル又はポリエステルカーボネート−ポリエステル）から形成できる。
【実施例】
【０１１０】
以下の非限定的実施例で本発明をさらに例証する。
【０１１１】
実施例１
ポリカーボネート及び表１に示す量の殺生物性ゼオライトからなる第一の熱可塑性樹脂層又はキャップ層を、やはりポリカーボネートからなる第二の層上に形成した。第一の層の厚さは１００μｍであり、第二の層の厚さは１．２ｍｍであった。Ａｇｉｏｎ  ＡＪ８０Ｈは約２．５ｗｔ％の銀を含むゼオライトであり、Ａｇｉｏｎ  Ｘ２は約１．８ｗｔ％の銀を含む銀ゼオライトであり、Ａｎｔｉｍｉｃｒｏｂｉａｌ  Ｓａｒｐｕは殺生物性銀ナノ粒子である。場合によっては、シートの製造時にマスキングを使用した。マスキングとは、押出に際し、取扱い中の引っかき傷を防止するためフィルム上に保護層を配置したことを意味する。マスキングは、層の性質を測定する前に取り除いた。
【０１１２】
【表１】
2007529575.tif 000020
表１に示す組成のキャップ層を有するシートに関する実験結果は、表２中に見出すことができる。光透過率及びヘイズはＡＳＴＭ  Ｄ１００３に従って測定した一方、ｌａｂカラーはＣＩＥ  ｌａｂ  ＤＩＮ  ５０３３に従って測定した。
【０１１３】
銀放出量は、黒鉛炉原子吸光分光光度計を用いて、約２インチ×約２インチ（約０．０５メートル×約０．０５メートル）の試料の表面から放出される銀の量として測定した。試験すべき試料の外面を室温で２４時間にわたって硝酸ナトリウム溶液（４０ｍＬの０．８％硝酸ナトリウム）に浸すことによって試験溶液を生成した。次いで、試験溶液を分析して試験溶液中の銀イオンの量を測定し、かくして物品の外面における無機殺生物剤の露出量を測定した。
【０１１４】
殺生物力は、２種のプロトコルの１つに従って測定した。第一のプロトコルでは、５０ｍｍ×５０ｍｍの物品を、約１．３×１０６〜約１．４×１０６ＣＦＵ／ｍｌの濃度を有する黄色ブドウ球菌の培養物０．１〜０．２ｍｌに接触させた。蒸発を最小限に抑えるため、培養物をフィルム又はスライドガラスで覆った。試料を３７℃及び９０％超の相対湿度で約２４時間インキュベートした。培養物を中和液で洗って段階希釈することによって、生存菌をトリプトン・大豆・寒天平板上に回収した。平板を２７℃で４８時間インキュベートし、コロニー数を計数した。このプロトコルは、Ｂｉｏｃｉｄａｌ  Ｓａｒｐｕ並びにＩｒａｇｕａｒｄ  Ｂ６０００、Ｂ７０００及びＢ５０２１添加剤に関して使用した。
【０１１５】
第二のプロトコルでは、殺生物性物品を、約１×１０５の濃度を有する大腸菌の培養物に接触させた。蒸発を最小限に抑えるため、培養物をフィルム又はスライドガラスで覆った。試料を３７℃で約２４時間インキュベートした。第一のプロトコルの場合と同様にして抗菌力を測定した。このプロトコルは、Ｂｉｏｃｉｄａｌ  Ａｇｉｏｎ  ＡＪ８０Ｈ、Ａｇｉｏｎ  Ｘ２及びＡｇｉｏｎ  ＡＫ添加剤に関して使用した。
【０１１６】
屈曲板衝撃強さは、ＩＳＯ  ６６０３に従って測定した。「そのまま」とは、キャップ層の表面をテクスチャー加工しなかったことを意味する。「軽い摩擦」とは、キャップ層の表面を布で磨くことによって、キャップ層の表面に生じた薄膜を除去し、それによってテクスチャー加工表面を形成したことを意味する。
【０１１７】
【表２】
2007529575.tif 000021
＊＊試料Ａに関する「そのまま」の表面及び「テクスチャー加工」表面の表面粗さを原子間力鏡検法（ＡＦＭ）で２回測定した。測定は、５０×５０ミクロンの表面積にわたりタッピングモードで行った。平均粗さ（Ｒａ）は、平均平面から測定した高さ変動の絶対値の算術平均として定義された。「そのまま」に関してはＲａ＝１５．７ｎｍであり、「テクスチャー加工」に関してはＲａ＝２０３．５ｎｍであった。試料中の無機殺生物剤の量に応じて測定される表面粗さに多少のばらつきは存在したものの、全体としてはテクスチャー加工物品はそのままの試料よりほぼ１０倍大きい平均粗さを有していた。
【０１１８】
試料Ｂについては、そのままの試料の銀放出率は１．７５であり、テクスチャー加工試料の銀放出率は５であった。試料Ｃについては、そのままの試料の銀放出率は０．５であり、テクスチャー加工試料の銀放出率は５．８であった。試料Ｅについては、そのままの試料の銀放出率は０．５であり、テクスチャー加工試料の銀放出率は８．７５であった。試料Ｆについては、そのままの試料の銀放出率は０．４であり、テクスチャー加工試料の銀放出率は８．２であった。
【０１１９】
表２の結果からいくつかの結論を引き出すことができる。第一に、イオン性銀を有するゼオライトを含むポリカーボネート（試料Ｂ、Ｃ、Ｅ、Ｆ、Ｈ及びＩ）は非常に良好な光学的及び機械的性質を示すのに対し、イオン性銀の直接添加（試料Ｊ、国際公開第００／２５７２６号記載の通り）は不良な機械的性質（脆性破壊）及び光学的性能の低下（ＹＩ＝１２）を示す。第二に、銀放出量は軽い摩擦でキャップ層の表面をテクスチャー加工した場合に向上する。例えば、試料Ｂでは、銀放出量はそのままでは７であるが、軽い摩擦を加えると２０ｐｐｂに増加する。第三に、殺生物力は、テクスチャー加工していないキャップ層については０％及び１９．５８％（Ｈ及びＩ）であるのに比べ、軽い摩擦を加えるとほぼ１００％になる（試料Ｂ、Ｃ、Ｅ及びＦ）。試料Ｊを試料Ｂ、Ｃ、Ｅ、Ｆ、Ｈ及びＩと比較すると、銀ナノ粒子を含む殺生物性組成物Ｊは銀ゼオライトを含む他の組成物より劣った物理的性質を有する。
【０１２０】
実施例２
厚さ３．２ミクロンの単層成形プラークの殺生物性ゼオライト組成を表３に示す。Ａｇｉｏｎ  ＡＫは、５ｗｔ％の銀を含む銀ゼオライトである。Ｉｒａｇｕａｒｄ  Ｂ６０００、Ｂ７０００及びＢ５０２１は、様々な濃度の銀及び亜鉛を含む銀／亜鉛ゼオライトである。
【０１２１】
【表３】
2007529575.tif 000022
プラスチック射出成形物品に関する結果は、表４中に見出すことができる。表４中では、「低」の殺生物力は約１５％未満の細菌培養物致死率に相当し、「中」の殺生物力は約１５％を超えて約６０％未満の細菌培養物致死率に相当する。
【０１２２】
【表４】
2007529575.tif 000023
表４からわかる通り、第一の層が無機抗菌剤を含む多層構造物では、光学的性質をほとんど損なうことなしに殺生物性が得られるという所望の組合せを達成できる。
【０１２３】
実施例３
厚さ３．２ミクロンの単層成形プラークの殺生物性ゼオライト組成を表５に示す。Ｉｒａｇｕａｒｄ  Ｂ７０００及びＢ５０２１は、様々な濃度の銀及び亜鉛を含む銀／亜鉛ゼオライトである。
【０１２４】
【表５】
2007529575.tif 000024
プラークの一面を研磨ベルト（粒度８０、４０ｍ／秒）で研磨したが、これは表６中の粗面に相当する。試料Ｓ〜Ｘを黄色ブドウ球菌ＡＴＣＣ６５３８に対して試験した。３８ｍｍ×５０ｍｍの試料に０．１５ｍｌの微生物培養物を接種し、蒸発を防止するためにフィルムで覆った。次いで、試料を３７℃及び９０％超の相対湿度で約２４時間インキュベートした。培養物を中和液で洗って段階希釈することによって、生存菌をトリプトン・大豆・寒天平板上に回収し、３７℃で４８時間インキュベートした。表６中では、「低」の殺生物力は約１５％未満の細菌培養物致死率に相当し、「高」の殺生物力は約６０％未満の細菌培養物致死率に相当する。
【０１２５】
【表６】
2007529575.tif 000025
表６からわかる通り、無機殺生物剤を含むテクスチャー加工物品では、光学的性質をほとんど損なうことなしに殺生物性が得られるという所望の組合せを達成できる。未処理試料のすべてが低い殺生物力を有するのに対し、研磨による同一試料の粗面化は物品に高い殺生物力を付与する。
【０１２６】
実施例４
以前の試料セット中の組成物Ｂについては熱成形も行った。熱成形組成物に関する結果を表７に示す。
【０１２７】
【表７】
2007529575.tif 000026
表７に示す通り、殺生物性物品の熱成形は銀放出量を向上させ、したがって殺生物活性を向上させる。銀放出量は、縁端部よりも中央部及び側面で向上している。上記の透明シートに加え、不透明材料も評価したところ、同様な結果が得られた（データは示さず）。
【０１２８】
実施例５
表８は、単層物品の性質と二層物品の性質との比較を示している。この実施例では、軽い摩擦による処理を試料に施さなかった。
【０１２９】
【表８】
2007529575.tif 000027
単層物品及び三層物品に関する実験結果を表９に示す。
【０１３０】
【表９】
2007529575.tif 000028
表９からわかる通り、多層アプローチの使用により、良好な殺生物活性と光学的性質に対するわずかな影響との所望の組合せを達成できる。
【０１３１】
無機殺生物剤を含む外面を有する物品又は多層物品は、良好な組合せの殺生物活性及び物理的性質を与えることができる。物品又は多層物品の殺生物活性は、無機殺生物剤を含む物品又は層の外面をテクスチャー加工することによって向上させ得る。テクスチャー加工物品は、約９９．９％までの微生物培養物致死率に相当する抗菌効率、及び約８０ｐｐｂまで又はそれ以上の銀放出量を有し得る。テクスチャー加工表面は、物品を機械的又は化学的に研磨すること、或いはローラー又は型を用いて物品をテクスチャー加工することによって形成できる。これらの処理はいずれも、加工中に物品の表面上の薄膜を破壊し、殺生物活性の向上をもたらし得る。その利点は、物品の殺生物性の向上をもたらし得る好適な殺生物活性を低い無機殺生物剤レベルで達成できることである。
【０１３２】
また、物品又は多層物品を熱成形して成形品を形成することによっても所望量の殺生物活性を達成できる。テクスチャー加工と同様に、熱成形は物品の表面上の層を破壊し、銀放出量の向上、したがって抗菌活性の向上を可能にする。
【０１３３】
以上、好ましい実施形態に関して本発明を説明してきたが、当業者であれば、本発明の技術的範囲から逸脱せずに様々な変更及び同等物による構成要素の置換を行い得ることが理解されよう。加えて、特定の状況又は材料を本発明の教示に適合させるため、本発明の本質的な範囲から逸脱せずに多くの修正を行うことができる。したがって、本発明はこの発明を実施するために想定される最良の形態として開示された特定の実施形態に限定されず、特許請求の範囲内に含まれるすべての実施形態を包含するものである。
【０１３４】
すべての引用された特許、特許出願及び他の参考文献の開示内容は、援用によって本明細書の内容の一部をなす。
【国際調査報告】
2007529575.tif 000029
2007529575.tif 000030